(57)【要約】【課題】フォトクロミック応答性能および透明性に優れた光学材料が得られる光学材料用重合性組成物を提供する。【解決手段】本発明の光学材料用重合性組成物は、（Ａ）ポリイソシアネート化合物と、（Ｂ）２官能以上の活性水素化合物と、（Ｃ）一般式（ｉ）で表される化合物と、（Ｄ）下記一般式（１）および下記一般式（２）で表される化合物から選択される少なくとも1種である、フォトクロミック化合物と、を含む。    ＰＣ-Ｌ-Ｃｈａｉｎ              （１）2019215450.tif 000058    ＰＣ-Ｌ-Ｃｈａｉｎ-Ｌ'-ＰＣ'    （２）【選択図】なし【特許請求の範囲】
【請求項１】
（Ａ）ポリイソシアネート化合物と、
（Ｂ）２官能以上の活性水素化合物と、
（Ｃ）下記一般式（ｉ）で表される化合物と、
（Ｄ）下記一般式（１）および下記一般式（２）で表される化合物から選択される少なくとも1種である、フォトクロミック化合物と、を含む、光学材料用重合性組成物。
【化１】
2019215450.tif 000052
（一般式（ｉ）中、Ａ１、Ａ２はそれぞれ異なるポリマー鎖を表す。Ｒ１はｎ価の有機基であり、Ｒ２は２種類のポリマー鎖を連結する連結基であり、Ｒ３は有機基である。ｎは１〜６の整数である。）
ＰＣ-Ｌ-Ｃｈａｉｎ              （１）
ＰＣ-Ｌ-Ｃｈａｉｎ-Ｌ'-ＰＣ'    （２）
（式（１）または式（２）中、ＰＣとＰＣ'は一般式（３）〜（６）で表される化合物から誘導される１価の基を示す。ＰＣとＰＣ'は同一でも異なっていてもよい。
ＬとＬ'は、オキシエチレン鎖、オキシプロピレン鎖、（チオ）エステル基、（チオ）アミド基から選択される1種以上を含む２価の有機基を示す。Ｃｈａｉｎは、ポリプロピレン鎖を示す。）
【化２】
2019215450.tif 000053
（式（３）〜（６）中、Ｒ１〜Ｒ１８は、水素、ハロゲン原子、カルボキシル基、アセチル基、ホルミル基、置換されてもよいＣ１〜Ｃ２０の脂肪族基、置換されてもよいＣ３〜Ｃ２０の脂環族基、または置換されてもよいＣ６〜Ｃ２０の芳香族有機基を示し、それぞれ同一でも異なってもよい。これら脂肪族基、脂環族基または芳香族有機基は、酸素原子、窒素原子を含んでもよい。一般式（３）〜（６）で表される化合物に含まれる、いずれか１つの基は、２価の有機基であるＬまたはＬ'と結合する。）
【請求項２】
ポリイソシアネート化合物（Ａ）は、ヘキサメチレンジイソシアネート、ペンタメチレンジイソシアネート、キシリレンジイソシアネート、イソホロンジイソシアネート、ビス（イソシアナトメチル）シクロヘキサン、ジシクロヘキシルメタンジイソシアネート、２，５−ビス（イソシアナトメチル）ビシクロ−[２．２．１]−ヘプタン、２，６−ビス（イソシアナトメチル）ビシクロ−[２．２．１]−ヘプタン、トリレンジイソシアネート、フェニレンジイソシアネート、およびジフェニルメタンジイソシアネートから選択される少なくとも１種である、請求項１に記載の光学材料用重合性組成物。
【請求項３】
２官能以上の活性水素化合物（Ｂ）は、グリセリン、ペンタエリスリトールテトラキス（２−メルカプトアセテート）、ペンタエリスリトールテトラキス（３−メルカプトプロピオネート）、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、１，１，３，３−テトラキス（メルカプトメチルチオ）プロパン、およびトリメチロールプロパントリス（３−メルカプトプロピオネート）から選択される少なくとも１種である、請求項１または２に記載の光学材料用重合性組成物。
【請求項４】
請求項１〜３のいずれかに記載の光学材料用重合性組成物を硬化させた成形体。
【請求項５】
請求項４に記載の成形体からなる光学材料。
【請求項６】
請求項４に記載の成形体からなるプラスチックレンズ。
【請求項７】
偏光フィルムと、
前記偏光フィルムの少なくとも一方の面上に形成された、請求項４に記載の成形体からなる基材層と、を備えるプラスチック偏光レンズ。
【請求項８】
（Ａ）ポリイソシアネート化合物と、
（Ｂ）２官能以上の活性水素化合物と、
（Ｃ）下記一般式（ｉ）で表される化合物と、
（Ｄ）下記一般式（１）および下記一般式（２）で表される化合物から選択される少なくとも1種である、フォトクロミック化合物と、
を一括混合して、光学材料用重合性組成物を調製する工程と、
前記光学材料用重合性組成物を注型重合することによりレンズ基材を形成する工程を含む、プラスチックレンズの製造方法。
【化３】
2019215450.tif 000054
（一般式（ｉ）中、Ａ１、Ａ２はそれぞれ異なるポリマー鎖を表す。Ｒ１はｎ価の有機基であり、Ｒ２は２種類のポリマー鎖を連結する連結基であり、Ｒ３は有機基である。ｎは１〜６の整数である。）
ＰＣ-Ｌ-Ｃｈａｉｎ              （１）
ＰＣ-Ｌ-Ｃｈａｉｎ-Ｌ'-ＰＣ'    （２）
（式（１）または式（２）中、ＰＣとＰＣ'は一般式（３）〜（６）で表される化合物から誘導される１価の基を示す。ＰＣとＰＣ'は同一でも異なっていてもよい。
ＬとＬ'は、オキシエチレン鎖、オキシプロピレン鎖、（チオ）エステル基、（チオ）アミド基から選択される1種以上を含む２価の有機基を示す。Ｃｈａｉｎは、ポリプロピレン鎖を示す。）
【化４】
2019215450.tif 000055
（式（３）〜（６）中、Ｒ１〜Ｒ１８は、水素、ハロゲン原子、カルボキシル基、アセチル基、ホルミル基、置換されてもよいＣ１〜Ｃ２０の脂肪族基、置換されてもよいＣ３〜Ｃ２０の脂環族基、または置換されてもよいＣ６〜Ｃ２０の芳香族有機基を示し、それぞれ同一でも異なってもよい。これら脂肪族基、脂環族基または芳香族有機基は、酸素原子、窒素原子を含んでもよい。一般式（３）〜（６）で表される化合物に含まれる、いずれか１つの基は、２価の有機基であるＬまたはＬ'と結合する。）
【請求項９】
（Ａ）ポリイソシアネート化合物と、
（Ｂ）２官能以上の活性水素化合物と、
（Ｃ）下記一般式（ｉ）で表される化合物と、
（Ｄ）下記一般式（１）および下記一般式（２）で表される化合物から選択される少なくとも1種である、フォトクロミック化合物と、を一括混合して、光学材料用重合性組成物を調製する工程と、
偏光フィルムを、モールドから離隔した状態でレンズ注型用鋳型内に固定する工程と、
前記偏光フィルムと、前記モールドとの間に形成される空隙の少なくとも一方に前記光学材料用重合性組成物を注入する工程と、
前記光学材料用重合性組成物を重合硬化して、前記偏光フィルムの少なくとも一方の面に基材層を積層する工程と、
を含む、プラスチック偏光レンズの製造方法。
【化５】
2019215450.tif 000056
（一般式（ｉ）中、Ａ１、Ａ２はそれぞれ異なるポリマー鎖を表す。Ｒ１はｎ価の有機基であり、Ｒ２は２種類のポリマー鎖を連結する連結基であり、Ｒ３は有機基である。ｎは１〜６の整数である。）
ＰＣ-Ｌ-Ｃｈａｉｎ              （１）
ＰＣ-Ｌ-Ｃｈａｉｎ-Ｌ'-ＰＣ'    （２）
（式（１）または式（２）中、ＰＣとＰＣ'は一般式（３）〜（６）で表される化合物から誘導される１価の基を示す。ＰＣとＰＣ'は同一でも異なっていてもよい。
ＬとＬ'は、オキシエチレン鎖、オキシプロピレン鎖、（チオ）エステル基、（チオ）アミド基から選択される1種以上を含む２価の有機基を示す。Ｃｈａｉｎは、ポリプロピレン鎖を示す。）
【化６】
2019215450.tif 000057
（式（３）〜（６）中、Ｒ１〜Ｒ１８は、水素、ハロゲン原子、カルボキシル基、アセチル基、ホルミル基、置換されてもよいＣ１〜Ｃ２０の脂肪族基、置換されてもよいＣ３〜Ｃ２０の脂環族基、または置換されてもよいＣ６〜Ｃ２０の芳香族有機基を示し、それぞれ同一でも異なってもよい。これら脂肪族基、脂環族基または芳香族有機基は、酸素原子、窒素原子を含んでもよい。一般式（３）〜（６）で表される化合物に含まれる、いずれか１つの基は、２価の有機基であるＬまたはＬ'と結合する。）
【発明の詳細な説明】
【技術分野】
【０００１】
本発明は、フォトクロミック化合物を含む光学材料用重合性組成物、当該組成物から得られる光学材料およびプラスチックレンズに関する。
【背景技術】
【０００２】
プラスチックレンズは、無機レンズに比べ高屈折率、高アッベ数であり、軽量で割れ難く、染色が可能なため眼鏡レンズ、カメラレンズ等の光学材料として急速に普及してきている。これまでに様々なレンズ用成形体が開発され使用されている。その中でも代表的な例として、イソシアネートとチオールから得られるポリチオウレタン樹脂が挙げられる。
また近年、様々な機能が付与されたプラスチックレンズが開発されてきている。
【０００３】
例えば、フォトクロミック性能を有するプラスチックレンズの開発が進められている。フォトクロミック性能を有する眼鏡とは、屋内では普通の透明色の眼鏡として機能し、屋外では太陽光（紫外線）に反応してレンズがグレー、ブラウン等に色づき、まぶしさから目を守る機能を発揮する眼鏡である。屋内・屋外の両方での使用に対応する高機能な眼鏡であり、近年、その需要が拡大している。
フォトクロミックレンズ材料として、例えば、特許文献１〜６に記載の技術を挙げることができる。
【０００４】
特許文献１には、フォトクロミック化合物と特定の構造の（メタ）アクリル酸エステルおよびジビニルベンゼンを含む重合性組成物を注型重合法でラジカル重合させることにより、屈折率が高く、フォトクロミック特性に優れた眼鏡用フォトクロミックレンズを提供できることが開示されている。
【０００５】
特許文献２には、フォトクロミック化合物とジ（メタ）アクリル基を有する重合性単量体を含む組成物を注型重合法でラジカル重合させることにより、光応答性の速いフォトクロミック性を有するとともに、低比重、耐衝撃性等の諸物性を有するフォトクロミック光学材料を提供できることが開示されている。また、フォトクロミック化合物とポリオールまたはポリチオールとポリイソシアネートおよびジ（メタ）アクリル基を有する重合性単量体を含む組成物を硬化させることにより、高屈折率のフォトクロミック光学材料を提供できることが開示されている。
【０００６】
特許文献３には、フォトクロミック化合物とフルオレンアクリレート化合物を含む光学材料用重合性組成物を注型重合法でラジカル重合させることにより、高屈折ながらも光変色性能と光学特性が優れたフルオレンアクリル系のフォトクロミック光学材料を提供できることが開示されている。
特許文献４には、所定のフォトクロミック化合物と、ジ（メタ）アクリレート化合物とを含む組成物からなる、レンズが記載されている。
【０００７】
特許文献５には、クロメン骨格を有するフォトクロミック化合物とフェノール化合物を含む組成物からなるコーティング層を、チオウレタン系プラスチックレンズの表面に設けたレンズが開示されている。
【０００８】
特許文献６には、チオウレタン樹脂からなるレンズ基材と、該基材上に、フォトクロミック化合物とラジカル重合性単量体とを含む溶液を塗布することで形成されたフォトクロミック膜とを有するフォトクロミックレンズが開示されている。
なお、特許文献７には、フォトクロミック特性を有する化合物が開示されている。
【０００９】
特許文献８には、脂肪族イソシアネート化合物および脂環族イソシアネート化合物から選択される１種以上のイソシアネート化合物と、二官能以上の活性水素化合物と、フォトクロミック化合物と、を含む、光学材料用重合性組成物が開示されている。
【００１０】
特許文献９には、ポリイソシアネート化合物および特定構造の数平均分子量が１００以上であるポリオール化合物と二官能以上の活性水素化合物（ただし、前記ポリオール化合物を除く）と、フォトクロミック化合物を含む、光学材料用重合性組成物が開示されている。
【００１１】
特許文献１０には、ポリイソシアネート化合物および特定構造の数平均分子量が１００以上であるポリオール化合物と二官能以上の活性水素化合物（ただし、前記ポリオール化合物を除く）と、フォトクロミック化合物を含む、光学材料用重合性組成物が開示されており、フォトクロミック化合物として一般式（ａ）および一般式（ｂ）から選択される少なくとも１種が例示されている。
ＰＣ-Ｌ-Ｃｈａｉｎ              （ａ）
ＰＣ-Ｌ-Ｃｈａｉｎ-Ｌ’-ＰＣ’  （ｂ）
【先行技術文献】
【特許文献】
【００１２】
【特許文献１】国際公開第２０１２／１４１３０６号
【特許文献２】特開２００４−７８０５２号公報
【特許文献３】国際公開第２０１４／２０８９９４号
【特許文献４】特開平８−２７２０３６号公報
【特許文献５】特開２００５−２３２３８号公報
【特許文献６】特開２００８−３０４３９号公報
【特許文献７】特開２０１１−１４４１８１号公報
【特許文献８】国際公開２０１４／００２８４４号
【特許文献９】国際公開２０１５／１１５６４８号
【特許文献１０】国際公開２０１７／０４７７４５号
【特許文献１１】国際公開第２００９／１４６５０９号
【特許文献１２】国際公開第２０１０／２０７７０号
【特許文献１３】国際公開第２０１２／１４９５９９号
【特許文献１４】国際公開第２０１２／１６２７２５号
【発明の概要】
【発明が解決しようとする課題】
【００１３】
しかしながら、ポリイソシアネート化合物および特許文献１０に示される特定構造の数平均分子量が１００以上であるポリオール化合物と二官能以上の活性水素化合物（ただし、前記ポリオール化合物を除く）と、フォトクロミック化合物を含む、光学材料用重合性組成物は、一般式（ａ）および一般式（ｂ）から選択される少なくとも１種のフォトクロミック化合物のＣｈａｉｎの分子構造によっても得られる光学材料のフォトクロミック性能に大きな違いを生じることが分かってきた。
【課題を解決するための手段】
【００１４】
本発明者らは鋭意検討したところ、ポリイソシアネート化合物および特許文献１０に示される特定構造の数平均分子量が１００以上であるポリオール化合物と二官能以上の活性水素化合物（ただし、前記ポリオール化合物を除く）と、フォトクロミック化合物を含む、光学材料用重合性組成物において、一般式（ａ）および一般式（ｂ）から選択される少なくとも１種のフォトクロミック化合物が特定のＣｈａｉｎ構造を有する場合に得られる光学材料が特に優れたフォトクロミック性能を示すことを見出し、本発明を完成させた。
本発明は以下に示すことができる。
【００１５】
［１］  （Ａ）ポリイソシアネート化合物と、
（Ｂ）２官能以上の活性水素化合物と、
（Ｃ）下記一般式（ｉ）で表される化合物と、
（Ｄ）下記一般式（１）および下記一般式（２）で表される化合物から選択される少なくとも1種である、フォトクロミック化合物と、を含む、光学材料用重合性組成物。
【化１】
2019215450.tif 000002
（一般式（ｉ）中、Ａ１、Ａ２はそれぞれ異なるポリマー鎖を表す。Ｒ１はｎ価の有機基であり、Ｒ２は２種類のポリマー鎖を連結する連結基であり、Ｒ３は有機基である。ｎは１〜６の整数である。）
ＰＣ-Ｌ-Ｃｈａｉｎ              （１）
ＰＣ-Ｌ-Ｃｈａｉｎ-Ｌ'-ＰＣ'    （２）
（式（１）または式（２）中、ＰＣとＰＣ'は一般式（３）〜（６）で表される化合物から誘導される１価の基を示す。ＰＣとＰＣ'は同一でも異なっていてもよい。
ＬとＬ'は、オキシエチレン鎖、オキシプロピレン鎖、（チオ）エステル基、（チオ）アミド基から選択される1種以上を含む２価の有機基を示す。Ｃｈａｉｎは、ポリプロピレン鎖を示す。）
【化２】
2019215450.tif 000003
（式（３）〜（６）中、Ｒ１〜Ｒ１８は、水素、ハロゲン原子、カルボキシル基、アセチル基、ホルミル基、置換されてもよいＣ１〜Ｃ２０の脂肪族基、置換されてもよいＣ３〜Ｃ２０の脂環族基、または置換されてもよいＣ６〜Ｃ２０の芳香族有機基を示し、それぞれ同一でも異なってもよい。これら脂肪族基、脂環族基または芳香族有機基は、酸素原子、窒素原子を含んでもよい。一般式（３）〜（６）で表される化合物に含まれる、いずれか１つの基は、２価の有機基であるＬまたはＬ'と結合する。）
［２］  ポリイソシアネート化合物（Ａ）は、ヘキサメチレンジイソシアネート、ペンタメチレンジイソシアネート、キシリレンジイソシアネート、イソホロンジイソシアネート、ビス（イソシアナトメチル）シクロヘキサン、ジシクロヘキシルメタンジイソシアネート、２，５−ビス（イソシアナトメチル）ビシクロ−[２．２．１]−ヘプタン、２，６−ビス（イソシアナトメチル）ビシクロ−[２．２．１]−ヘプタン、トリレンジイソシアネート、フェニレンジイソシアネート、およびジフェニルメタンジイソシアネートから選択される少なくとも１種である、［１］に記載の光学材料用重合性組成物。
［３］  ２官能以上の活性水素化合物（Ｂ）は、グリセリン、ペンタエリスリトールテトラキス（２−メルカプトアセテート）、ペンタエリスリトールテトラキス（３−メルカプトプロピオネート）、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、１，１，３，３−テトラキス（メルカプトメチルチオ）プロパン、およびトリメチロールプロパントリス（３−メルカプトプロピオネート）から選択される少なくとも１種である、［１］または［２］に記載の光学材料用重合性組成物。
［４］  ［１］〜［３］のいずれかに記載の光学材料用重合性組成物を硬化させた成形体。
［５］  ［４］に記載の成形体からなる光学材料。
［６］  ［４］に記載の成形体からなるプラスチックレンズ。
［７］  偏光フィルムと、
前記偏光フィルムの少なくとも一方の面上に形成された、［４］に記載の成形体からなる基材層と、を備えるプラスチック偏光レンズ。
［８］  （Ａ）ポリイソシアネート化合物と、
（Ｂ）２官能以上の活性水素化合物と、
（Ｃ）下記一般式（ｉ）で表される化合物と、
（Ｄ）下記一般式（１）および下記一般式（２）で表される化合物から選択される少なくとも1種である、フォトクロミック化合物と、
を一括混合して、光学材料用重合性組成物を調製する工程と、
前記光学材料用重合性組成物を注型重合することによりレンズ基材を形成する工程を含む、プラスチックレンズの製造方法。
【化３】
2019215450.tif 000004
（一般式（ｉ）中、Ａ１、Ａ２はそれぞれ異なるポリマー鎖を表す。Ｒ１はｎ価の有機基であり、Ｒ２は２種類のポリマー鎖を連結する連結基であり、Ｒ３は有機基である。ｎは１〜６の整数である。）
ＰＣ-Ｌ-Ｃｈａｉｎ              （１）
ＰＣ-Ｌ-Ｃｈａｉｎ-Ｌ'-ＰＣ'    （２）
（式（１）または式（２）中、ＰＣとＰＣ'は一般式（３）〜（６）で表される化合物から誘導される１価の基を示す。ＰＣとＰＣ'は同一でも異なっていてもよい。
ＬとＬ'は、オキシエチレン鎖、オキシプロピレン鎖、（チオ）エステル基、（チオ）アミド基から選択される1種以上を含む２価の有機基を示す。Ｃｈａｉｎは、ポリプロピレン鎖を示す。）
【化４】
2019215450.tif 000005
（式（３）〜（６）中、Ｒ１〜Ｒ１８は、水素、ハロゲン原子、カルボキシル基、アセチル基、ホルミル基、置換されてもよいＣ１〜Ｃ２０の脂肪族基、置換されてもよいＣ３〜Ｃ２０の脂環族基、または置換されてもよいＣ６〜Ｃ２０の芳香族有機基を示し、それぞれ同一でも異なってもよい。これら脂肪族基、脂環族基または芳香族有機基は、酸素原子、窒素原子を含んでもよい。一般式（３）〜（６）で表される化合物に含まれる、いずれか１つの基は、２価の有機基であるＬまたはＬ'と結合する。）
［９］  （Ａ）ポリイソシアネート化合物と、
（Ｂ）２官能以上の活性水素化合物と、
（Ｃ）下記一般式（ｉ）で表される化合物と、
（Ｄ）下記一般式（１）および下記一般式（２）で表される化合物から選択される少なくとも1種である、フォトクロミック化合物と、を一括混合して、光学材料用重合性組成物を調製する工程と、
偏光フィルムを、モールドから離隔した状態でレンズ注型用鋳型内に固定する工程と、
前記偏光フィルムと、前記モールドとの間に形成される空隙の少なくとも一方に前記光学材料用重合性組成物を注入する工程と、
前記光学材料用重合性組成物を重合硬化して、前記偏光フィルムの少なくとも一方の面に基材層を積層する工程と、
を含む、プラスチック偏光レンズの製造方法。
【化５】
2019215450.tif 000006
（一般式（ｉ）中、Ａ１、Ａ２はそれぞれ異なるポリマー鎖を表す。Ｒ１はｎ価の有機基であり、Ｒ２は２種類のポリマー鎖を連結する連結基であり、Ｒ３は有機基である。ｎは１〜６の整数である。）
ＰＣ-Ｌ-Ｃｈａｉｎ              （１）
ＰＣ-Ｌ-Ｃｈａｉｎ-Ｌ'-ＰＣ'    （２）
（式（１）または式（２）中、ＰＣとＰＣ'は一般式（３）〜（６）で表される化合物から誘導される１価の基を示す。ＰＣとＰＣ'は同一でも異なっていてもよい。
ＬとＬ'は、オキシエチレン鎖、オキシプロピレン鎖、（チオ）エステル基、（チオ）アミド基から選択される1種以上を含む２価の有機基を示す。Ｃｈａｉｎは、ポリプロピレン鎖を示す。）
【化６】
2019215450.tif 000007
（式（３）〜（６）中、Ｒ１〜Ｒ１８は、水素、ハロゲン原子、カルボキシル基、アセチル基、ホルミル基、置換されてもよいＣ１〜Ｃ２０の脂肪族基、置換されてもよいＣ３〜Ｃ２０の脂環族基、または置換されてもよいＣ６〜Ｃ２０の芳香族有機基を示し、それぞれ同一でも異なってもよい。これら脂肪族基、脂環族基または芳香族有機基は、酸素原子、窒素原子を含んでもよい。一般式（３）〜（６）で表される化合物に含まれる、いずれか１つの基は、２価の有機基であるＬまたはＬ'と結合する。）
【発明の効果】
【００１６】
本発明の光学材料用重合性組成物によれば、フォトクロミック応答性能および透明性の何れにも優れた眼鏡レンズ等の光学材料を得ることができる。
【発明を実施するための形態】
【００１７】
以下、本発明を実施の形態により説明する。
本実施形態の光学材料用重合性組成物は、
（Ａ）ポリイソシアネート化合物と、
（Ｂ）２官能以上の活性水素化合物と、
（Ｃ）一般式（ｉ）で表される化合物と、
（Ｄ）一般式（１）および一般式（２）で表される化合物から選択される少なくとも1種である、フォトクロミック化合物と、を含む
【００１８】
［ポリイソシアネート化合物（Ａ）］
【００１９】
ポリイソシアネート化合物（Ａ）としては、テトラメチレンジイソシアネート、ペンタメチレンジイソシアネート、ヘキサメチレンジイソシアネート、ヘプタメチレンジイソシアネート、オクタメチレンジイソシアネート、２，２，４−トリメチルヘキサメチレンジイソシアネート、２，４，４−トリメチルヘキサメチレンジイソシアネート、リジンジイソシアナトメチルエステル、リジントリイソシアネート、キシリレンジイソシアネート等の脂肪族イソシアネート化合物；
イソホロンジイソシアネート、ビス（イソシアナトメチル）シクロヘキサン、ビス（イソシアナトシクロヘキシル）メタン、ジシクロヘキシルジメチルメタンイソシアネート、２，５−ビス（イソシアナトメチル）ビシクロ−[２．２．１]−ヘプタン、２，６−ビス（イソシアナトメチル）ビシクロ−[２．２．１]−ヘプタン、３，８−ビス（イソシアナトメチル）トリシクロデカン、３，９−ビス（イソシアナトメチル）トリシクロデカン、４，８−ビス（イソシアナトメチル）トリシクロデカン、４，９−ビス（イソシアナトメチル）トリシクロデカン等の脂環族イソシアネート化合物；
トリレンジイソシアネート、４，４'−ジフェニルメタンジイソシアネート、ジフェニルスルフィド−４，４−ジイソシアネート、フェニレンジイソシアネート等の芳香族ポリイソシアネート化合物；
２，５−ジイソシアナトチオフェン、２，５−ビス（イソシアナトメチル）チオフェン、２，５−ジイソシアナトテトラヒドロチオフェン、２，５−ビス（イソシアナトメチル）テトラヒドロチオフェン、３，４−ビス（イソシアナトメチル）テトラヒドロチオフェン、２，５−ジイソシアナト−１，４−ジチアン、２，５−ビス（イソシアナトメチル）−１，４−ジチアン、４，５−ジイソシアナト−１，３−ジチオラン、４，５−ビス（イソシアナトメチル）−１，３−ジチオラン等の複素環イソシアネート化合物；
等を挙げることができる。
本実施形態においては、これらから選択される少なくとも１種を組み合わせて用いることができる。
【００２０】
本発明の効果の観点から、ポリイソシアネート化合物（Ａ）として、ヘキサメチレンジイソシアネート、ペンタメチレンジイソシアネート、キシリレンジイソシアネート、イソホロンジイソシアネート、ビス（イソシアナトメチル）シクロヘキサン、ジシクロヘキシルメタンジイソシアネート、２，５−ビス（イソシアナトメチル）ビシクロ−[２．２．１]−ヘプタン、２，６−ビス（イソシアナトメチル）ビシクロ−[２．２．１]−ヘプタン、トリレンジイソシアネート、フェニレンジイソシアネート、およびジフェニルメタンジイソシアネートから選択される少なくとも１種を用いることが好ましい。
【００２１】
［２官能以上の活性水素化合物（Ｂ）］
二官能以上の活性水素化合物（Ｂ）（以下、単に「活性水素化合物（Ｂ）」）としては、特に限定されるものではないが、ポリオール化合物、ポリチオール化合物、水酸基を有するチオール化合物を挙げることができる。
【００２２】
ポリオール化合物としては、たとえばエチレングリコール、ジエチレングリコール、プロピレングリコール、ジプロピレングリコール、トリプロピレングリコール、ブチレングリコール、ネオペンチルグリコール、グリセリン、トリメチロールエタン、トリメチロールプロパン、ジトリメチロールプロパン、ブタントリオール、１，２−メチルグルコサイド、ペンタエリスリトール、ジペンタエリスリトール、トリペンタエリスリトール、ソルビトール、エリスリトール、スレイトール、リビトール、アラビニトール、キシリトール、アリトール、マニトール、ドルシトール、イディトール、グリコール、イノシトール、ヘキサントリオール、トリグリセロース、ジグリペロール、トリエチレングリコール、ポリエチレングリコール、トリス（２−ヒドロキシエチル）イソシアヌレート、シクロブタンジオール、シクロペンタンジオール、シクロヘキサンジオール、シクロヘプタンジオール、シクロオクタンジオール、シクロヘキサンジメタノール、ヒドロキシプロピルシクロヘキサノール、トリシクロ［５．２．１．０２，６］デカン−ジメタノール、ビシクロ［４．３．０］−ノナンジオール、ジシクロヘキサンジオール、トリシクロ［５．３．１．１］ドデカンジオール、ビシクロ［４．３．０］ノナンジメタノール、トリシクロ［５．３．１．１］ドデカン−ジエタノール、ヒドロキシプロピルトリシクロ［５．３．１．１］ドデカノール、スピロ［３．４］オクタンジオール、ブチルシクロヘキサンジオール、１，１'−ビシクロヘキシリデンジオール、シクロヘキサントリオール、マルチトール、ラクトース等の脂肪族ポリオール；ジヒドロキシナフタレン、トリヒドロキシナフタレン、テトラヒドロキシナフタレン、ジヒドロキシベンゼン、ベンゼントリオール、ビフェニルテトラオール、ピロガロール、（ヒドロキシナフチル）ピロガロール、トリヒドロキシフェナントレン、ビスフェノールＡ、ビスフェノールＦ、キシリレングリコール、ジ（２−ヒドロキシエトキシ）ベンゼン、ビスフェノールＡ−ビス（２−ヒドロキシエチルエーテル）、テトラブロムビスフェノールＡ、テトラブロムビスフェノールＡ−ビス（２−ヒドロキシエチルエーテル）等の芳香族ポリオール；ジブロモネオペンチルグリコール等のハロゲン化ポリオール；グリセロールのエチレンオキサイド付加体、トリメチロールプロパンのエチレンオキサイド付加体、ペンタエリスリトールのエチレンオキサイド付加体、グリセロールのプロピレンオキサイド付加体、トリメチロールプロパンのプロピレンオキサイド付加体、ペンタエリスリトールのプロピレンオキサイド付加体、カプロラクトン変性グリセロール、カプロラクトン変性トリメチロールプロパン、カプロラクトン変性ペンタエリスリトール等の３官能以上のアルコールとエチレンオキサイド、プロピレンオキサイド、ε-カプロラクトンを付加させた化合物；
エポキシ樹脂等の高分子ポリオールが挙げられる。本実施形態においては、これらから選択される少なくとも１種を組み合わせて用いることができる。
【００２３】
また、ポリオール化合物として他に、シュウ酸、グルタミン酸、アジピン酸、酢酸、プロピオン酸、シクロヘキサンカルボン酸、β−オキソシクロヘキサンプロピオン酸、ダイマー酸、フタル酸、イソフタル酸、サリチル酸、３−ブロモプロピオン酸、２−ブロモグリコール、ジカルボキシシクロヘキサン、ピロメリット酸、ブタンテトラカルボン酸、ブロモフタル酸などの有機酸と上記ポリオールとの縮合反応生成物；上記ポリオールとエチレンオキサイドやプロピレンオキサイドなどアルキレンオキサイドとの付加反応生成物；アルキレンポリアミンとエチレンオキサイドや、プロピレンオキサイドなどアルキレンオキサイドとの付加反応生成物；さらには、ビス［４−（ヒドロキシエトキシ）フェニル］スルフィド、ビス［４−（２−ヒドロキシプロポキシ）フェニル］スルフィド、ビス［４−（ ２，３−ジヒドロキシプロポキシ）フェニル］スルフィド、ビス［４−（４−ヒドロキシシクロヘキシロキシ）フェニル］スルフィド、ビス［２−メチル−４−（ヒドロキシエトキシ）−６−ブチルフェニル］スルフィドおよびこれらの化合物に水酸基当たり平均３分子以下のエチレンオキシドおよび／またはプロピレンオキシドが付加された化合物；ジ−（２−ヒドロキシエチル）スルフィド、１，２−ビス（２−ヒドロキシエチルメルカプト）エタン、ビス（２−ヒドロキシエチル）ジスルフィド、１，４−ジチアン−２，５−ジオール、ビス（２，３−ジヒドロキシプロピル）スルフィド、テトラキス（４−ヒドロキシ−２−チアブチル）メタン、ビス（４−ヒドロキシフェニル）スルホン（商品名ビスフェノールＳ）、テトラブロモビスフェノールＳ、テトラメチルビスフェノールＳ、４，４'−チオビス（６−ｔｅｒｔ−ブチル−３−メチルフェノール）、１，３−ビス（２−ヒドロキシエチルチオエチル）−シクロヘキサンなどの硫黄原子を含有したポリオール等が挙げられる。本実施形態においては、これらから選択される少なくとも１種を組み合わせて用いることができる。
【００２４】
ポリチオール化合物としては、例えば、メタンジチオール、１，２−エタンジチオール、１，２，３−プロパントリチオール、１，２−シクロヘキサンジチオール、ビス（２−メルカプトエチル）エーテル、テトラキス（メルカプトメチル）メタン、ジエチレングリコールビス（２−メルカプトアセテート）、ジエチレングリコールビス（３−メルカプトプロピオネート）、エチレングリコールビス（２−メルカプトアセテート）、エチレングリコールビス（３−メルカプトプロピオネート）、トリメチロールプロパントリス（２−メルカプトアセテート）、トリメチロールプロパントリス（３−メルカプトプロピオネート）、トリメチロールエタントリス（２−メルカプトアセテート）、トリメチロールエタントリス（３−メルカプトプロピオネート）、ペンタエリスリトールテトラキス（２−メルカプトアセテート）、ペンタエリスリトールテトラキス（３−メルカプトプロピオネート）、ビス（メルカプトメチル）スルフィド、ビス（メルカプトメチル）ジスルフィド、ビス（メルカプトエチル）スルフィド、ビス（メルカプトエチル）ジスルフィド、ビス（メルカプトプロピル）スルフィド、ビス（メルカプトメチルチオ）メタン、ビス（２−メルカプトエチルチオ）メタン、ビス（３−メルカプトプロピルチオ）メタン、１，２−ビス（メルカプトメチルチオ）エタン、１，２−ビス（２−メルカプトエチルチオ）エタン、１，２−ビス（３−メルカプトプロピルチオ）エタン、１，２，３−トリス（メルカプトメチルチオ）プロパン、１，２，３−トリス（２−メルカプトエチルチオ）プロパン、１，２，３−トリス（３−メルカプトプロピルチオ）プロパン、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、テトラキス（メルカプトメチルチオメチル）メタン、テトラキス（２−メルカプトエチルチオメチル）メタン、テトラキス（３−メルカプトプロピルチオメチル）メタン、ビス（２，３−ジメルカプトプロピル）スルフィド、２，５−ジメルカプトメチル−１，４−ジチアン、２，５−ジメルカプト−１，４−ジチアン、２，５−ジメルカプトメチル−２，５−ジメチル−１，４−ジチアン、及びこれらのチオグリコール酸およびメルカプトプロピオン酸のエステル、ヒドロキシメチルスルフィドビス（２−メルカプトアセテート）、ヒドロキシメチルスルフィドビス（３−メルカプトプロピオネート）、ヒドロキシエチルスルフィドビス（２−メルカプトアセテート）、ヒドロキシエチルスルフィドビス（３−メルカプトプロピオネート）、ヒドロキシメチルジスルフィドビス（２−メルカプトアセテート）、ヒドロキシメチルジスルフィドビス（３−メルカプトプロピオネート）、ヒドロキシエチルジスルフィドビス（２−メルカプトアセテート）、ヒドロキシエチルジスルフィドビス（３−メルカプトプロピネート）、２−メルカプトエチルエーテルビス（２−メルカプトアセテート）、２−メルカプトエチルエーテルビス（３−メルカプトプロピオネート）、チオジグリコール酸ビス（２−メルカプトエチルエステル）、チオジプロピオン酸ビス（２−メルカプトエチルエステル）、ジチオジグリコール酸ビス（２−メルカプトエチルエステル）、ジチオジプロピオン酸ビス（２−メルカプトエチルエステル）、１，１，３，３−テトラキス（メルカプトメチルチオ）プロパン、１，１，２，２−テトラキス（メルカプトメチルチオ）エタン、４，６−ビス（メルカプトメチルチオ）−１，３−ジチアン、トリス（メルカプトメチルチオ）メタン、トリス（メルカプトエチルチオ）メタン等の脂肪族ポリチオール化合物；１，２−ジメルカプトベンゼン、１，３−ジメルカプトベンゼン、１，４−ジメルカプトベンゼン、１，２−ビス（メルカプトメチル）ベンゼン、１，３−ビス（メルカプトメチル）ベンゼン、１，４−ビス（メルカプトメチル）ベンゼン、１，２−ビス（メルカプトエチル）ベンゼン、１，３−ビス（メルカプトエチル）ベンゼン、１，４−ビス（メルカプトエチル）ベンゼン、１，３，５−トリメルカプトベンゼン、１，３，５−トリス（メルカプトメチル）ベンゼン、１，３，５−トリス（メルカプトメチレンオキシ）ベンゼン、１，３，５−トリス（メルカプトエチレンオキシ）ベンゼン、２，５−トルエンジチオール、３，４−トルエンジチオール、１，５−ナフタレンジチオール、２，６−ナフタレンジチオール等の芳香族ポリチオール化合物；２−メチルアミノ−４，６−ジチオール−ｓｙｍ−トリアジン、３，４−チオフェンジチオール、ビスムチオール、４，６−ビス（メルカプトメチルチオ）−１，３−ジチアン、２−（２，２−ビス（メルカプトメチルチオ）エチル）−１，３−ジチエタン等の複素環ポリチオール化合物；下記一般式（Ｂ）で表される化合物等を挙げることができる。本実施形態においては、これらから選択される少なくとも１種を組み合わせて用いることができる。
【００２５】
【化７】
2019215450.tif 000008
【００２６】
式中、ａ、ｂは、独立して１〜４の整数を示し、ｃは１〜３の整数を示す。Ｚは水素またはメチル基であり、Ｚが複数存在する場合は、それぞれ同一でも異なっていてもよい。
【００２７】
水酸基を有するチオール化合物としては、例えば、２−メルカプトエタノール、３−メルカプト−１，２−プロパンジオール、グルセリンビス（メルカプトアセテート）、４−メルカプトフェノール、２，３−ジメルカプト−１−プロパノール、ペンタエリスリトールトリス（３−メルカプトプロピオネート）、ペンタエリスリトールトリス（チオグリコレート）等を挙げることができるが、これら例示化合物のみに限定されるものではない。
【００２８】
さらにこれら活性水素化合物のオリゴマーや塩素置換体、臭素置換体等のハロゲン置換体を使用しても良い。これら活性水素化合物は単独でも、２種類以上を混合しても使用することができる。
【００２９】
本発明の効果の観点から、活性水素化合物（Ｂ）として、グリセリン、ペンタエリスリトールテトラキス（２−メルカプトアセテート）、ペンタエリスリトールテトラキス（３−メルカプトプロピオネート）、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、１，１，３，３−テトラキス（メルカプトメチルチオ）プロパン、およびトリメチロールプロパントリス（３−メルカプトプロピオネートから選択される少なくとも１種を用いることが好ましい。
【００３０】
本実施形態の光学材料用重合性組成物において、活性水素化合物（Ｂ）に含まれるＯＨ基およびＳＨ基の総和に対する、ポリイソシアネート化合物（Ａ）に含まれるＮＣＯ基のモル比（ＮＣＯ基／（ＯＨ基＋ＳＨ基））は、通常０．８〜１．２の範囲内であり、好ましくは０．８５〜１．１５の範囲内であり、さらに好ましくは０．９〜１．１の範囲内である。
【００３１】
ＮＣＯ基／（ＯＨ基＋ＳＨ基）のモル比が０．８以上であれば未反応のＯＨ基やＳＨ基が残らず、組成物が十分硬化し、耐熱性、耐湿性、耐光性に優れた樹脂が得られ、ＮＣＯ基／（ＯＨ基＋ＳＨ基）の比率が１．２以下であれば未反応のＮＣＯ基が残らず耐熱性、耐湿性、耐光性に優れた樹脂が得られ、未反応のＮＣＯ基を減らすために反応温度を上げる必要もなく、着色等の欠点が見られず、樹脂材料として好ましい。
【００３２】
［化合物（Ｃ）］
化合物（Ｃ）としては、下記一般式（ｉ）で表される化合物を用いることができる。
【００３３】
【化８】
2019215450.tif 000009
【００３４】
一般式（ｉ）中、Ａ１、Ａ２はそれぞれ異なるポリマー鎖を表す。Ｒ１はｎ価の有機基であり、Ｒ２は２種類のポリマー鎖を連結する連結基であり、Ｒ３は有機基である。ｎは１〜６の整数である。
【００３５】
ポリマー鎖としては、ポリアルキレン鎖、ポリエステル鎖、ポリシロキサン鎖、ポリエチレンイミン鎖、ポリアルキレンオキシド鎖等を挙げることができる。ポリマー鎖としては、ポリアルキレンオキシド鎖が好ましい。
【００３６】
ポリマー鎖であるポリアルキレン鎖としては、ポリエチレン鎖、ポリプロピレン鎖、ポリスチレン鎖、ポリ（メタ）アクリル酸エステル鎖、ポリ（メタ）アクリル酸鎖、ポリメチレンインダン鎖等を挙げることができる。
【００３７】
ポリマー鎖であるポリエステル鎖としては、ポリα−アセトラクトン鎖、ポリβ−プロピオラクトン鎖、ポリγ−ブチロラクトン鎖、ポリδ−バレロラクトン鎖、ポリε−カプロラクトン鎖、ポリ乳酸鎖、ポリグリコール酸鎖、ポリ乳酸グリコール酸共重合体鎖、ポリエチレンテレフタレート鎖等を挙げることができる。
ポリマー鎖であるポリシロキサン鎖としては、ポリジメチルシロキサン鎖、ポリメチルフェニルシロキサン鎖等を挙げることができる。
【００３８】
ポリマー鎖であるポリエチレンイミン鎖としては、ポリエチレンイミン鎖、ポリプロピオニルアジリジン鎖、ポリアセチルアジリジン鎖、ポリホルミルアジリジン鎖等を挙げることができる。
【００３９】
ポリマー鎖であるポリアルキレンオキシド鎖としては、ポリエチレングリコール鎖、ポリプロピレングリコール鎖、ポリブチレングリコール鎖、ポリペンテングリコール鎖、ポリヘキセングリコール鎖、ポリヘプテングリコール鎖等を挙げることができる。また、ｎが２以上の場合、複数のＡ１、Ａ２はそれぞれ異なるポリアルキレンオキシド鎖を有していてもよい。
Ｒ１は１〜６価の有機基である。
【００４０】
１価の有機基としては、メトキシ基、エトキシ基、１−プロパノキシ基、２−プロパノキシ基、メトキシエトキシ基などのアルコキシ基、メチルメルカプト基、エチルメルカプト基などのアルキルチオ基、アセチル基などが挙げられる。
２価の有機基としては、エチレングリコレート基、プロピレングリコレート基、ブチレングリコレート基などの２官能アルコキシ基、エタンジチオレート基、プロパンジチオレート基などの２官能チオレート基等が挙げられる。
３官能の有機基としては、グリセロレート基、トリオキシエチルアミン基、トリオキシエチル（アルキル）アンモニウム塩などの３官能アルコキシ基等が挙げられる。
【００４１】
４官能の有機基としては、エチレンジアミノ基やそのアルキルアンモニウム塩などの４価のアミノ基、テトラオキシエチレンジアミン基、ペンタエリスリトールのオキシ体などの４価のアルコキシ基が挙げられる。
６官能の有機基としては、ジペンタエリスリトールのオキシ体等が挙げられる。
Ｒ２は２種類のポリマー鎖を連結する炭素数1〜１０の２価の連結基である。
【００４２】
２価の連結基としては、エチレングリコール基、プロピレングリコール基などのエーテル型連結基、βメルカプトプロピオン酸と（メタ）アクリル酸基とのマイケル付加体のようなビスカルボキシレート型の連結基、グリコール酸基のようなエーテルカルボキシレート型連結基などが挙げられ、ブロックコポリマーの合成方法に応じて任意の連結基を用いることができる。
【００４３】
Ｒ３は末端官能基であり、化合物（Ｃ）の分散性に影響を及ぼす。組成物の重合後にナノドメインの分散状態を維持する観点からＲ３は重合性官能基（ｃ）と反応性を有する重合性有機基が好ましい。
【００４４】
このような重合性有機基の例としてはヒドロキシエチル基、ヒドロキシプロピル基、ヒドロキシブチル基、ジヒドロキシプロピル基のような水酸基を有する有機基；アミノエチル基、アミノプロピル基のようなアミノ基を有する有機基：メルカプトエチル基、メルカプトプロピオン酸基、メルカプトエチルカルボニル基、メルカプトプロピルカルボニル基、チオグリコール酸基のようなメルカプト基を有する有機基；グリシジルエーテル基のようなエポキシ基を有する有機基；チオグリシジルエーテル基のようなチオエポキシ基を有する有機基；グリコール酸エーテルのようなカルボン酸を有する有機基；ビニル基、アリル基、アクリレート基、メタクリレート基のような末端に不飽和二重結合を有する有機基；プロパルギル基のような末端に不飽和三重結合を有する有機基等が挙げられる。
なお、Ｒ３は、ブロックコポリマーの種類によっては、重合性官能基（ｃ）と反応性が無くてもよい場合もある。
【００４５】
反応性が無い有機基としては、メトキシメチル基、メトキシエチル基、メトキシプロピル基、メトキシブチル基、エトキシメチル基、エトキシエチル基、エトキシプロピル基、エトキシブチル基、プロピオキシメチル基、プロピオキシエチル基、プロピオキシプロピル基、プロピオキシブチル基、ブチロキシメチル基、ブチロキシエチル基、ブチロキシプロピル基、ブチロキシブチル基などが挙げられる。
一般式（ｉ）で表される化合物の具体的な例としては、下記一般式（ｉａ）で表される化合物、化合物（ａ）〜（ｖ）等を挙げることができる。
【００４６】
＜一般式（ｉａ）で表される化合物＞
本実施形態においては、一般式（ｉ）で表される化合物として下記一般式（ｉａ）で表される化合物を用いることができる。
【００４７】
【化９】
2019215450.tif 000010
【００４８】
一般式（ｉａ）中、Ｒ１およびＲ２は、水素原子あるいは炭素数１〜１８のアルキル基を表し、少なくともどちらか一方は水素原子である。複数存在するＲ１同士は同一または相異なっていてもよく、複数存在するＲ２同士は同一または相異なっていてもよい。ｍは１５以上５００以下、好ましくは３０以上５００以下の整数を示す。
一般式（ｉａ）で表される化合物としては、数平均分子量が１５０以上、好ましくは２００以上のものを用いることができる。
【００４９】
一般式（ｉａ）で表される化合物としては、具体的に下記一般式（ｉａ−１）で表される化合物を用いることができる。具体的には、一般式（ｉ）において、Ｒ１がアルキレン（Ｃ２〜Ｃ２０）グリコレート基であり、Ａ１がポリアルキレン（Ｃ２〜Ｃ２０）グリコール鎖、Ｒ２がオキシプロピレン基、Ａ２がポリエチレングリコール鎖であり、Ｒ３がヒドロキシエチレン基、ｎがプロピレングリコレート基の価数の２の場合、当該化合物は下記一般式（ｉａ−１）で表される。
【００５０】
【化１０】
2019215450.tif 000011
【００５１】
一般式（ｉａ−１）中、Ｒ３およびＲ４は、水素原子あるいは炭素数１〜１８のアルキル基を表し、少なくともどちらか一方は水素原子である。a＋cは２以上６００以下、好ましくは２以上４００以下の整数であり、bは１以上３００以下、好ましくは１以上１００以下の整数を表す。複数存在するＲ３およびＲ４は、同一でも異なっていてもよい。
【００５２】
このような化合物の例としてはＢＡＳＦ社製のプルロニック（Ｐｌｕｒｏｎｉｃ）シリーズなどが挙げられる。プルロニックに含まれる化合物の構造は非特許文献１に示される。
なお、一般式（ｉａ）で表される化合物の末端水酸基は、イソシアネート等の重合性化合物（ｃ）と反応する場合もある。
【００５３】
混合する化合物の比率は特に制限されるものではないが一般式（ｉａ）で表される化合物のうち、化合物（プルロニックＬ６４）と化合物（プルロニックＰ６５）とを用いた場合、これらの合計１００重量％に対して、化合物（プルロニックＬ６４）を０．１〜９９．９重量％、好ましくは５〜９５重量％、さらに好ましくは１０〜９０重量％、特に好ましくは２０〜８０重量％含むことができる。
【００５４】
重合体（ａ）として複数の化合物を混合して用いた場合、変色濃度の増加や消色速度の向上等が認められ、より優れたフォトクロミック特性を備えるプラスチックレンズを提供することができ、さらに透明性が向上するなど樹脂物性をより改善することができる。
【００５５】
＜化合物（ａ）〜（ｖ）＞
本実施形態においては、一般式（ｉ）で表される化合物として化合物（ａ）〜（ｖ）を用いることができる。
【００５６】
（ａ）二官能ブロックポリオール
一般式（ｉ）において、Ｒ１がプロピレングリコレート基であり、Ａ１がポリプロピレングリコール鎖、Ｒ２がオキシプロピレン基、Ａ２がポリエチレングリコール鎖であり、Ｒ３がヒドロキシエチレン基、ｎがプロピレングリコレート基の価数の２の場合、当該化合物は下記一般式（ａ−１）で表される。
【００５７】
【化１１】
2019215450.tif 000012
【００５８】
一般式（ａ−１）中、a、ｂ、ｃはそれぞれユニット数を示し、それぞれ独立に３以上３００以下の整数である。
このような化合物の例としてはPluronicシリーズ（ＢＡＳＦ社製）などが挙げられる。
【００５９】
類似の化合物として、一般式（ｉ）において、Ｒ１がエチレングリコレート基であり、Ａ１がポリエチレングリコール鎖、Ｒ２がオキシエチレン基、Ａ２がポリプロピレングリコール鎖であり、Ｒ３がヒドロキシプロピレン基、ｎがプロピレングリコレート基の価数の２の場合、当該化合物は下記一般式（ａ−２）で表される。
【００６０】
【化１２】
2019215450.tif 000013
【００６１】
一般式（ａ−２）中、a、ｂ、ｃはそれぞれユニット数を示し、それぞれ独立に３以上３００以下の整数である。
このような化合物の例としてはPluronic  Rシリーズ（ＢＡＳＦ社製）などが挙げられる。
【００６２】
（ｂ）３官能ブロックポリオール
一般式（ｉ）において、Ｒ１がグリセロレート基であり、Ａ１がポリプロピレングリコール鎖、Ｒ２がオキシプロピレン基、Ａ２がポリエチレングリコール鎖であり、Ｒ３がヒドロキシエチレン基、ｎがグリセロール基の価数の３の場合、当該化合物は下記一般式（ｂ−１）で表される。
【００６３】
【化１３】
2019215450.tif 000014
【００６４】
一般式（ｂ−１）中、ｂ、ｃはそれぞれユニット数を示し、それぞれ独立に３以上３００以下の整数である。＊は結合手を示す。
このような化合物の例としては、グリセロールポリプロピレンオキシドブロックポリエチレンオキシド（Aldrich社製）などが挙げられる。
また、式中Ｑにおいて、プロピレンオキシド鎖とエチレンオキシド鎖が入れ替わった下記一般式（ｂ−２）で表される化合物も例として挙げられる。
【００６５】
【化１４】
2019215450.tif 000015
【００６６】
（ｃ）４官能ブロックポリオール
一般式（ｉ）において、Ｒ１がエチレンジアミノ基であり、Ａ１がポリプロピレングリコール鎖、Ｒ２がオキシプロピレン基、Ａ２がポリエチレングリコール鎖であり、Ｒ３がヒドロキシエチレン基、ｎがエチレンジアミノ基の価数の４の場合、当該化合物は下記一般式（ｃ−１）で表される。
【００６７】
【化１５】
2019215450.tif 000016
【００６８】
一般式（ｃ−１）中、ｂ、ｃはそれぞれユニット数を示し、それぞれ独立に３以上３００以下の整数である。＊は結合手を示す。
【００６９】
このような化合物の例としては、Tetronicシリーズ（BASF社製）などが挙げられる。また、式中Ｑにおいて、プロピレンオキシ基とエチレンオキシ基が入れ替わったTetronic Rシリーズ（BASF社製）も例として挙げられる。
【００７０】
Ｒ１をハロゲン化ベンジル等で４級アンモニウム塩化して触媒活性を抑えた中性型の４官能ポリオールを用いることもできる。その場合、一般式（ｉ）は下記一般式（ｃ−２）で表わされる。
【００７１】
【化１６】
2019215450.tif 000017
【００７２】
一般式（ｃ−２）中、ｂ、ｃはそれぞれユニット数を示し、それぞれ独立に３以上３００以下の整数である。Ｘ−はハロゲンイオン、カルボン酸陰イオン、もしくは無機酸陰イオンを表し、＊は結合手を示す。
【００７３】
（ｄ）２官能ブロックポリアミン
一般式（ｉ）において、Ｒ１がエチレングリコレート基であり、Ａ１がポリエチレングリコール鎖、Ｒ２がオキシプロピレン基、Ａ２がポリプロピレングリコール鎖であり、Ｒ３がアミノプロピレン基、ｎがエチレングリコール基の価数の２の場合、当該化合物は下記一般式（ｄ）で表される。
【００７４】
【化１７】
2019215450.tif 000018
【００７５】
一般式（ｄ）中、a、ｂ、ｃはそれぞれユニット数を示し、それぞれ独立に３以上３００以下の整数である。
このような化合物の例としては、ジェフアミンEDシリーズ（ハンツマン社製）などが挙げられる。
【００７６】
（ｅ）１官能ブロックポリアミン
一般式（ｉ）において、Ｒ１がメトキシ基であり、Ａ１がポリエチレングリコール鎖、Ｒ２がオキシプロピレン基、Ａ２がポリプロピレングリコール鎖であり、Ｒ３がアミノプロピレン基、ｎがメトキシ基の価数の１の場合、当該化合物は下記一般式（ｅ）で表される。
【００７７】
【化１８】
2019215450.tif 000019
【００７８】
一般式（ｅ）中、ｂ、ｃはそれぞれユニット数を示し、それぞれ独立に３以上３００以下の整数である。
このような化合物の例としては、ジェフアミンMシリーズ（ハンツマン社製）などが挙げられる。
【００７９】
（ｆ）２官能ブロックポリチオール
一般式（ｉ）において、Ｒ１がプロピレングリコレート基であり、Ａ１がポリプロピレングリコール鎖、Ｒ２がオキシエチレン基、Ａ２がポリエチレングリコール鎖であり、Ｒ３がメルカプトエチルカルボニル基、ｎがプロピレングリコール基の価数の２の場合、当該化合物は下記一般式（ｆ−１）で表される。
【００８０】
【化１９】
2019215450.tif 000020
【００８１】
一般式（ｆ−１）中、a、ｂ、ｃはそれぞれユニット数を示し、それぞれ独立に３以上３００以下の整数である。
また、Ｒ３がメルカプトエチル基の場合、一般式（１）は下記一般式（ｆ−２）で表される。
【００８２】
【化２０】
2019215450.tif 000021
【００８３】
一般式（ｆ−２）中、a、ｂ、ｃはそれぞれユニット数を示し、それぞれ独立に３以上３００以下の整数である。
【００８４】
（ｇ）２官能ブロックポリ（チオ）エポキシド
一般式（ｉ）において、Ｒ１がプロピレングリコレート基であり、Ａ１がポリプロピレングリコール鎖、Ｒ２がオキシエチレン基、Ａ２がポリエチレングリコール鎖であり、Ｒ３が２，３−エポキシプロピル基、ｎがプロピレングリコール基の価数の２の場合、当該化合物は下記一般式（ｇ−１）で表される。
【００８５】
【化２１】
2019215450.tif 000022
【００８６】
一般式（ｇ−１）中、a、ｂ、ｃはそれぞれユニット数を示し、それぞれ独立に３以上３００以下の整数である。
また、Ｒ３が２，３−エピチオプロピル基の場合、一般式（１）は下記一般式（ｇ−２）で表される。
【００８７】
【化２２】
2019215450.tif 000023
【００８８】
一般式（ｇ−２）中、a、ｂ、ｃはそれぞれユニット数を示し、それぞれ独立に３以上３００以下の整数である。
【００８９】
（ｈ）２官能ブロックポリカルボン酸
一般式（ｉ）において、Ｒ１がプロピレングリコレート基であり、Ａ１がポリプロピレングリコール鎖、Ｒ２がオキシエチレン基、Ａ２がポリエチレングリコール鎖であり、Ｒ３がカルボキシメチル基、ｎがプロピレングリコール基の価数の２の場合、当該化合物は下記一般式（ｈ）で表される。
【００９０】
【化２３】
2019215450.tif 000024
【００９１】
一般式（ｈ）中、a、ｂ、ｃはそれぞれユニット数を示し、それぞれ独立に３以上３００以下の整数である。
【００９２】
（ｉ）２官能ブロックポリメタ（アクリル）酸エステル
一般式（ｉ）において、Ｒ１がプロピレングリコレート基であり、Ａ１がポリプロピレングリコール鎖、Ｒ２がオキシエチレン基、Ａ２がポリエチレングリコール鎖であり、Ｒ３がアクリロイル基、ｎがプロピレングリコール基の価数の２の場合、当該化合物は下記一般式（ｉ−１）で表される。
【００９３】
【化２４】
2019215450.tif 000025
【００９４】
一般式（ｉ−１）中、a、ｂ、ｃはそれぞれユニット数を示し、それぞれ独立に３以上３００以下の整数である。
また、Ｒ３がメタクリロイル基の場合、一般式（１）は下記一般式（ｉ−２）で表わされる。
【００９５】
【化２５】
2019215450.tif 000026
【００９６】
一般式（ｉ−２）中、a、ｂ、ｃはそれぞれユニット数を示し、それぞれ独立に３以上３００以下の整数である。
【００９７】
（ｊ）接続基を含む２官能ブロックポリオール
一般式（ｉ）において、Ｒ１がプロピレングリコール基であり、Ａ１がポリプロピレングリコール鎖、Ｒ２がβメルカプトプロピオン酸とメタクリル酸基のマイケル付加体であり、Ａ２がポリエチレングリコール鎖であり、Ｒ３がヒドロキシエチレン基、ｎがプロピレングリコール基の価数の２の場合、当該化合物は下記一般式（ｊ）で表される。
【００９８】
【化２６】
2019215450.tif 000027
【００９９】
一般式（ｊ）中、a、ｂはそれぞれユニット数を示し、それぞれ独立に３以上３００以下の整数である。＊は結合手を示す。
【０１００】
また、当該ブロックコポリマーは、（ａ）〜（ｊ）で説明したそれぞれの要素を同時に含んでいても良く、ブロックポリマーＡ１およびＡ２は任意のポリアルキレンオキシド基を用いることが可能である。また、複数のブロックコポリマーの混合物を用いることで物性が改良されることがある。
【０１０１】
（ｋ）ポリアルキレンオキシド-ブロック-ポリカプロラクトンアルコール
一般式（ｉ）において、Ｒ１がメトキシ基であり、Ａ１がポリエチレングリコール鎖、Ｒ２がオキシエチレン基、Ａ２がポリカプロラクトン鎖であり、Ｒ３がヒドロキシヘキサン酸基、ｎがメトキシ基の価数の１の場合、当該化合物は下記一般式（ｋ−１）で表される。
【０１０２】
【化２７】
2019215450.tif 000028
【０１０３】
一般式（ｋ−１）中、a、ｂはそれぞれユニット数を示し、それぞれ独立に３以上５００以下の整数である。
【０１０４】
一般式（ｉ）において、Ｒ１がアミノエトキシ基であり、Ａ１がポリエチレングリコール鎖、Ｒ２がオキシエチレン基、Ａ２がポリカプロラクトン鎖であり、Ｒ３がヒドロキシヘキサン酸基、ｎがメトキシ基の価数の１の場合、当該化合物は下記一般式（ｋ−２）で表される。
【０１０５】
【化２８】
2019215450.tif 000029
【０１０６】
一般式（ｋ−２）中、a、ｂはそれぞれユニット数を示し、それぞれ独立に３以上５００以下の整数である。
【０１０７】
一般式（ｉ）において、Ｒ１がメルカプトエトキシ基であり、Ａ１がポリエチレングリコール鎖、Ｒ２がオキシエチレン基、Ａ２がポリカプロラクトン鎖であり、Ｒ３がヒドロキシヘキサン酸基、ｎがメトキシ基の価数の１の場合、当該化合物は下記一般式（ｋ−３）で表される。
【０１０８】
【化２９】
2019215450.tif 000030
【０１０９】
一般式（ｋ−３）中、a、ｂはそれぞれユニット数を示し、それぞれ独立に３以上５００以下の整数である。
【０１１０】
（ｌ）ポリアルキレンオキシド-ブロック-（ポリ乳酸ポリグリコール酸共重合体）アルコール
一般式（ｉ）において、Ｒ１がメトキシ基であり、Ａ１がポリエチレングリコール鎖、Ｒ２がオキシエチレン基、Ａ２がポリ乳酸、ポリグリコール酸ランダム共重合体鎖であり、Ｒ３がヒドロキシ酢酸基もしくは２−ヒドロキシプロピオン酸基、ｎがメトキシ基の価数の１の場合、当該化合物は下記一般式（ｌ）で表される。
【０１１１】
【化３０】
2019215450.tif 000031
【０１１２】
一般式（ｌ）中、a、ｂ、ｃはそれぞれユニット数を示し、それぞれ独立に３以上３００以下の整数である。
【０１１３】
このような化合物の例としては、市販のメトキシポリエチレングリコール（ポリ乳酸ポリグリコール酸ランダム共重合体）ブロックコポリマー（Aldrich社製）などが挙げられる。
【０１１４】
（ｍ）ポリアルキレンオキシド-ブロック-ポリベンジルアクリレートチオール
一般式（ｉ）において、Ｒ１がメトキシ基であり、Ａ１がポリエチレングリコール鎖、Ｒ２が４−シアノペンタン酸基、Ａ２がポリベンジルアクリレート鎖であり、Ｒ３がベンジル−２−メルカプトプロピオン酸エステル基、ｎがメトキシ基の価数の１の場合、当該化合物は下記一般式（ｍ）で表される。
【０１１５】
【化３１】
2019215450.tif 000032
【０１１６】
一般式（ｍ）中、ａ、ｂはそれぞれユニット数を示し、それぞれ独立に３以上３００以下の整数である。
【０１１７】
（ｎ）ポリアルキレンオキシドポリカプロラクトントリブロックポリマー
一般式（ｉ）において、Ｒ１がヒドロキシヘキサン酸基であり、Ａ１がカプロラクトン鎖、Ｒ２がオキシエチレン基、Ａ２がポリエチレングリコール鎖であり、Ｒ３がヒドロキシエチル基、ｎがヒドロキシヘキサン酸基の価数の２の場合、当該化合物は下記一般式（ｎ−１）で表される。
【０１１８】
【化３２】
2019215450.tif 000033
【０１１９】
一般式（ｎ−１）中、a、ｂ、ｃはそれぞれユニット数を示し、それぞれ独立に３以上３００以下の整数である。
また、Ｒ３がメトキシエチル基の場合、一般式（ｉ）は下記一般式（ｎ−２）で表される。
【０１２０】
【化３３】
2019215450.tif 000034
【０１２１】
一般式（ｎ−２）中、a、ｂ、ｃはそれぞれユニット数を示し、それぞれ独立に３以上３００以下の整数である。
【０１２２】
（ｏ）ポリスチレンポリアクリル酸ブロック共重合体
一般式（ｉ）において、Ｒ１がフェニルエチル基であり、Ａ１がポリスチレン鎖、Ｒ２がフェニルエチレン基、Ａ２がポリアクリル酸鎖であり、Ｒ３がプロパン酸基、ｎがフェニルエチル基の価数の１の場合、当該化合物は下記一般式（ｏ）で表される。
【０１２３】
【化３４】
2019215450.tif 000035
【０１２４】
一般式（ｏ）中a、bはそれぞれユニット数を示し、それぞれ独立に３以上５００以下の整数である。
このような化合物の例としては、ポリスチレンポリアクリル酸ブロック共重合体（Aldrich社製）などが挙げられる。
【０１２５】
（ｐ）ポリエチレンオキシドポリアルキレンオキシドジブロックポリマー
一般式（ｉ）において、Ｒ１がメトキシ基であり、Ａ１がポリエチレングリコール鎖、Ｒ２がオキシエチレン基、Ａ２がポリプロピレングリコール鎖であり、Ｒ３がヒドロキシプロピル基、ｎがメトキシ基の価数の１の場合、当該化合物は下記一般式（ｐ-1）で表される。
【０１２６】
【化３５】
2019215450.tif 000036
【０１２７】
一般式（ｐ−１）中、a、ｂはそれぞれユニット数を示し、それぞれ独立に３以上３００以下の整数である。
また、Ａ２がポリブチレングリコール基の場合、一般式（ｉ）は下記一般式（ｐ−２）で表される。
【０１２８】
【化３６】
2019215450.tif 000037
【０１２９】
一般式（ｐ−２）中、a、ｂはそれぞれユニット数を示し、それぞれ独立に３以上３００以下の整数である。
【０１３０】
（ｑ）ポリアルキレンポリエチレンオキシドジもしくはトリブロックポリマー
一般式（ｉ）において、Ｒ１がジメチルベンジル基であり、Ａ１がポリメチルインダン鎖、Ｒ２がオキシエチレン基、Ａ２がポリエチレングリコール鎖であり、Ｒ３がヒドロキシエチル基、ｎがジメチルベンジル基の価数の１の場合、当該化合物は下記一般式（ｑ-1）で表される。
【０１３１】
【化３７】
2019215450.tif 000038
【０１３２】
一般式（ｑ-1）中、a、ｂはそれぞれユニット数を示し、それぞれ独立に３以上３００以下の整数である。
また、Ｒ１がイソブチル基、Ａ１がポリスチレン鎖の場合、一般式（ｉ）は下記一般式（ｑ−２）で表される。
【０１３３】
【化３８】
2019215450.tif 000039
【０１３４】
一般式（ｑ−２）中、a、ｂはそれぞれユニット数を示し、それぞれ独立に３以上３００以下の整数である。
【０１３５】
また、Ｒ１がメチルスチレン二量体基、Ａ１がポリスチレン鎖、ｎがメチルスチレン二量体基の価数の２の場合、一般式（ｉ）は下記一般式（ｑ−３）で表される。
【０１３６】
【化３９】
2019215450.tif 000040
【０１３７】
一般式（ｑ−３）中、a、ｂ、ｃ、ｄはそれぞれユニット数を示し、それぞれ独立に３以上３００以下の整数である。
【０１３８】
（ｒ）ポリエチレンオキシドポリアジリジンジブロックポリマー
一般式（ｉ）において、Ｒ１がメトキシ基であり、Ａ１がポリエチレンオキシド鎖、Ｒ２がオキシエチレン基、Ａ２がポリ保護化アジリジン鎖であり、Ｒ３がヒドロキシエチル基、ｎがメトキシ基の価数の１の場合、当該化合物は下記一般式（ｒ）で表される。
【０１３９】
【化４０】
2019215450.tif 000041
【０１４０】
一般式（ｒ）中、a、ｂはそれぞれユニット数を示し、それぞれ独立に３以上３００以下の整数である。
このような化合物の例としてＲ４がプロピオン酸基である、下記一般式（ｒ−１）で表される化合物があげられる。
【０１４１】
【化４１】
2019215450.tif 000042
【０１４２】
一般式（ｒ−１）中、a、ｂはそれぞれユニット数を示し、それぞれ独立に３以上３００以下の整数である。
【０１４３】
（ｓ）ポリアルキレンオキシドポリジメチルシロキサンジもしくはトリブロックポリマー
一般式（ｉ）において、Ｒ１がイソブチル基であり、Ａ１がポリジメチルシロキサン鎖、Ｒ２がオキシエチレン基、Ａ２がポリエチレングリコール鎖であり、Ｒ３がメチル基、ｎがイソブチル基の価数の１の場合、当該化合物は下記一般式（ｓ-1）で表される。
【０１４４】
【化４２】
2019215450.tif 000043
【０１４５】
一般式（ｓ-１）中、a、ｂはそれぞれユニット数を示し、それぞれ独立に３以上３００以下の整数である。
また、Ｒ1がジメチルシロキシ基、Ｒ２がプロピレン基の場合、一般式（ｉ）は下記一般式（ｓ-２）で表される。
【０１４６】
【化４３】
2019215450.tif 000044
【０１４７】
一般式（ｓ−２）中、a、ｂ、ｃはそれぞれユニット数を示し、それぞれ独立に３以上３００以下の整数である。
【０１４８】
（ｔ）末端非対称型ポリアルキレンオキシドトリブロックポリマー
一般式（ｉ）において、Ｒ１がプロピレングリコレート基であり、Ａ１がポリプロピレングリコール鎖、Ｒ２がオキシエチレン基、Ａ２がポリエチレングリコール鎖であり、Ｒ３のうち一方がヒドロキシエチル基、もう一方はメトキシエチル基、ｎがプロピレングリコレート基の価数の２の場合、当該化合物は下記一般式（ｔ）で表される。
【０１４９】
【化４４】
2019215450.tif 000045
【０１５０】
一般式（ｔ）中、a、ｂ、ｃはそれぞれユニット数を示し、それぞれ独立に３以上３００以下の整数である。
【０１５１】
（ｕ）非対称型ポリアルキレンオキシドトリブロックポリマーグリシジルエーテル
一般式（ｉ）において、Ｒ１がプロピレングリコレート基であり、Ａ１がプロピレングリコール鎖、Ｒ２がオキシエチレン基、Ａ２がポリエチレングリコール鎖であり、Ｒ３が2,3-エポキシプロピル基、ｎがプロピレングリコレート基の価数の２の場合、当該化合物は下記一般式（ｕ）で表される。
【０１５２】
【化４５】
2019215450.tif 000046
【０１５３】
一般式（ｕ）中、a、ｂ、ｃはそれぞれユニット数を示し、それぞれ独立に３以上３００以下の整数である。
【０１５４】
（ｖ）ポリアルキレンオキシドトリブロックポリマー乳酸エステル
一般式（ｉ）において、Ｒ１がプロピレングリコレート基であり、Ａ１がプロピレングリコール鎖、Ｒ２がオキシエチレン基、Ａ２がポリエチレングリコール鎖であり、Ｒ３が乳酸基、ｎがプロピレングリコレート基の価数の２の場合、当該化合物は下記一般式（ｖ）で表される。
【０１５５】
【化４６】
2019215450.tif 000047
【０１５６】
一般式（ｖ）中、a、ｂ、ｃはそれぞれユニット数を示し、それぞれ独立に３以上３００以下の整数である。
本実施形態においては、一般式（ｉ）で表される化合物から選択される１種または２種以上を組み合わせて用いることができる。
本実施形態において、化合物（Ｃ）は、本発明の効果の観点から、化合物（Ａ）および（Ｂ）の合計１００重量％に対して、０．１〜２０重量％。好ましくは０．５〜１５重量％、さらに好ましくは１〜１０重量％用いることができる。
【０１５７】
［フォトクロミック化合物（Ｄ）］
本実施形態においては、フォトクロミック化合物（Ｄ）として下記一般式（１）および下記一般式（２）で表される化合物から選択される少なくとも１種を用いることができる。
ＰＣ-Ｌ-Ｃｈａｉｎ              （１）
ＰＣ-Ｌ-Ｃｈａｉｎ-Ｌ'-ＰＣ'    （２）
ＰＣとＰＣ'は一般式（３）〜（６）の化合物から誘導される１価の基を示す。ＰＣとＰＣ'は同一でも異なっていてもよい。
【０１５８】
【化４７】
2019215450.tif 000048
【０１５９】
式（３）〜（６）中、Ｒ１〜Ｒ１８は、水素、ハロゲン原子、カルボキシル基、アセチル基、ホルミル基、置換されてもよいＣ１〜Ｃ２０の脂肪族基、置換されてもよいＣ３〜Ｃ２０の脂環族基、または置換されてもよいＣ６〜Ｃ２０の芳香族有機基を示し、それぞれ同一でも異なってもよい。これら脂肪族基、脂環族基または芳香族有機基は、酸素原子、窒素原子を含んでもよい。一般式（３）〜（６）で表される化合物に含まれる、いずれか１つの基は、２価の有機基であるＬまたはＬ'と結合する。
【０１６０】
置換されてもよいＣ１〜Ｃ２０の脂肪族基としては、直鎖あるいは分枝鎖状のＣ１〜Ｃ１０アルキル基、直鎖あるいは分枝鎖状のＣ１〜Ｃ１０アルコキシ基、直鎖あるいは分枝鎖状のＣ２〜Ｃ１０アルケニル基、Ｃ１〜Ｃ１０ヒドロキシアルキル基、Ｃ１〜Ｃ１０ヒドロキシアルコキシ基、Ｃ１〜Ｃ１０アルコキシ基で置換されたＣ１〜Ｃ１０アルキル基、Ｃ１〜Ｃ１０アルコキシ基で置換されたＣ１〜Ｃ１０アルコキシ基、Ｃ１〜Ｃ５ハロアルキル基、Ｃ１〜Ｃ５ジハロアルキル基、Ｃ１〜Ｃ５トリハロアルキル基、Ｃ１〜Ｃ１０アルキルアミノ基、Ｃ１〜Ｃ１０アミノアルキル基、直鎖あるいは分枝鎖状のＣ１〜Ｃ２０アルコキシカルボニル基等を挙げることができる。
置換されてもよいＣ３〜Ｃ２０の脂環族基として、Ｃ３〜Ｃ２０のシクロアルキル基、Ｃ６〜Ｃ２０のビシクロアルキル基等を挙げることができる。
【０１６１】
置換されてもよいＣ６〜Ｃ２０の芳香族有機基としては、フェニル基、Ｃ７〜Ｃ１６アルコキシフェニル基、アリールアミノ基、ジアリールアミノ基、アリールＣ１〜Ｃ５アルキルアミノ基、環状アミノ基、アリールカルボニル基、アロイル基等を挙げることができる。
【０１６２】
Ｒ１とＲ２として、好ましくは、水素原子；ハロゲン原子； 
直鎖あるいは分枝鎖状のＣ１〜Ｃ１０アルキル基、直鎖あるいは分枝鎖状のＣ１〜Ｃ１０アルコキシ基、Ｃ１〜Ｃ１０ヒドロキシアルコキシ基、Ｃ１〜Ｃ１０アルコキシ基で置換されたＣ１〜Ｃ１０アルコキシ基、Ｃ１〜Ｃ５ハロアルキル基、Ｃ１〜Ｃ５ジハロアルキル基、Ｃ１〜Ｃ５トリハロアルキル基、Ｃ１〜Ｃ５アルキルアミノ基等の、置換されてもよいＣ１〜Ｃ２０の脂肪族基；
フェニル基、Ｃ７〜Ｃ１６アルコキシフェニル基、Ｃ１〜Ｃ５ジアルキルアミノ基、アリールアミノ基、ジアリールアミノ基、アリールＣ１〜Ｃ５アルキルアミノ基、環状アミノ基等の、置換されてもよいＣ６〜Ｃ２０の芳香族有機基；等を挙げることができる。Ｒ１とＲ２は、それぞれ同一でも異なってもよい。
【０１６３】
Ｒ３として、好ましくは、水素原子；ハロゲン原子；カルボキシル基；アセチル基；
直鎖あるいは分枝鎖状のＣ１〜Ｃ１０アルキル基、直鎖あるいは分枝鎖状のＣ２〜Ｃ１０アルケニル基、直鎖あるいは分枝鎖状のＣ１〜Ｃ１０アルコキシ基、Ｃ１〜Ｃ１０ヒドロキシアルキル基、Ｃ１〜Ｃ１０アルコキシ基で置換されたＣ１〜Ｃ１０アルキル基、Ｃ１〜Ｃ１０アミノアルキル基、直鎖あるいは分枝鎖状のＣ１〜Ｃ２０アルコキシカルボニル基等の、置換されてもよいＣ１〜Ｃ２０の脂肪族基；
Ｃ３〜Ｃ２０のシクロアルキル基、Ｃ６〜Ｃ２０のビシクロアルキル基等の、置換されてもよいＣ３〜Ｃ２０の脂環族基；
アリールカルボニル基、ホルミル基、アロイル基等の、置換されてもよいＣ６〜Ｃ２０の芳香族有機基；等を挙げることができる。
【０１６４】
Ｒ４として、好ましくは、水素原子；ハロゲン原子；カルボキシル基；アセチル基；ホルミル基；
直鎖あるいは分枝鎖状のＣ１〜Ｃ１０アルキル基、直鎖あるいは分枝鎖状のＣ２〜Ｃ１０アルケニル基、直鎖あるいは分枝鎖状のＣ１〜Ｃ１０アルコキシ基、Ｃ１〜Ｃ１０ヒドロキシアルキル基、Ｃ１〜Ｃ１０アルコキシ基で置換されたＣ１〜Ｃ１０アルキル基、Ｃ１〜Ｃ１０アミノアルキル基、直鎖あるいは分枝鎖状のＣ１〜Ｃ２０アルコキシカルボニル基、等の、置換されてもよいＣ１〜Ｃ２０の脂肪族基；
Ｃ３〜Ｃ２０のシクロアルキル基、Ｃ６〜Ｃ２０のビシクロアルキル基等の、置換されてもよいＣ３〜Ｃ２０の脂環族基；
アリールカルボニル基、アロイル基、フェニル基、Ｃ７〜Ｃ１６アルコキシフェニル基、Ｃ１〜Ｃ１０ジアルコキシフェニル基、Ｃ１〜Ｃ１０アルキルフェニル基、Ｃ１〜Ｃ１０ジアルキルフェニル基等の、置換されてもよいＣ６〜Ｃ２０の芳香族有機基；等を挙げることができる。
【０１６５】
Ｒ３とＲ４は互いに結合してもよい。Ｒ３とＲ４が互いに結合して環構造を形成する場合、一般式（７）または（８）が挙げられる。点線部分は、Ｒ３が結合している炭素原子とＲ４が結合している炭素原子との間の結合を表す。
【０１６６】
【化４８】
2019215450.tif 000049
【０１６７】
Ｒ５、Ｒ６、Ｒ７、Ｒ８、Ｒ９、Ｒ１０、Ｒ１４、Ｒ１５、Ｒ１６は、Ｒ１、Ｒ２と同様な官能基を示す。複数存在するＲ５〜Ｒ７とは同一でも異なっていてもよい。
Ｒ１１として、好ましくは、水素原子；ハロゲン原子；
直鎖あるいは分枝鎖状のＣ１〜Ｃ２０アルキル基、Ｃ１〜Ｃ５ハロアルキル基、Ｃ１〜Ｃ５ジハロアルキル基、Ｃ１〜Ｃ５トリハロアルキル基等の、置換されてもよいＣ１〜Ｃ２０の脂肪族基；
Ｃ３〜Ｃ２０のシクロアルキル基、Ｃ６〜Ｃ２０のビシクロアルキル基、Ｃ１〜Ｃ５アルキル基で置換されたＣ３〜Ｃ２０のシクロアルキル基、Ｃ１〜Ｃ５アルキル基で置換されたＣ６〜Ｃ２０のビシクロアルキル基等の、置換されてもよいＣ３〜Ｃ２０の脂環族基；
Ｃ１〜Ｃ５アルキル基で置換されたアリール基等の、置換されてもよいＣ６〜Ｃ２０の芳香族有機基；等を挙げることができる。
Ｒ１２とＲ１３として、好ましくは、水素原子；ハロゲン原子；
Ｃ１〜Ｃ１０アルキル基、Ｃ１〜Ｃ５アルキルアルコキシカルボニル基等の、置換されてもよいＣ１〜Ｃ２０の脂肪族基；Ｃ５〜Ｃ７のシクロアルキル基等の、置換されてもよいＣ３〜Ｃ２０の脂環族基；等を示す。
Ｒ１７とＲ１８として、好ましくは、水素原子；ハロゲン原子；
直鎖あるいは分枝鎖状のＣ１〜Ｃ１０アルキル基、Ｃ１〜Ｃ１０ヒドロキシアルキル基等の、置換されてもよいＣ１〜Ｃ２０の脂肪族基；Ｃ５〜Ｃ７のシクロアルキル基等の、置換されてもよいＣ３〜Ｃ２０の脂環族基；等を示す。
【０１６８】
一般式（１）または（２）のＬとＬ'は、オキシエチレン鎖、オキシプロピレン鎖、（チオ）エステル基、（チオ）アミド基から選択される1種以上を含む２価の有機基を示す。
具体的には、ＬとＬ'は、一般式（９）〜（１５）で表される。ＬとＬ'は同一でも異なっていてもよい。
【０１６９】
【化４９】
2019215450.tif 000050
【０１７０】
式（９）〜（１５）中、
Ｙは、酸素、硫黄を示す。
Ｒ１９は、水素、直鎖あるいは分枝鎖状のＣ１〜Ｃ１０アルキル基を示す。
Ｒ２０は、直鎖あるいは分枝鎖状のＣ１〜Ｃ１０アルキル基を示す。
ｐは、０〜１５の整数を示し、ｒは、０〜１０の整数を示す。
【０１７１】
Ｑは、直鎖あるいは分枝鎖状のＣ１〜Ｃ１０アルキレン基、Ｃ１〜Ｃ１０アルケニレン基、1,2-、1,3-、1,4-位の置換アリール基から誘導される２価の基、置換ヘテロアリール基から誘導される２価の基等を示す。
＊１、＊２は結合手を表し、＊１は「Ｃｈａｉｎ」で表される１価または２価の有機基と結合し、＊２はＰＣまたはＰＣ' で表される１価の有機基と結合する。
一般式（１）または（２）の「Ｃｈａｉｎ」は、ポリプロピレン鎖を示す。
「Ｃｈａｉｎ」の分子量は２００〜３０００、好ましくは３００〜２０００、さらに好ましくは４００〜１５００である。分子量が２００未満であるとフォトクロミック性能の改善効果が十分に得られず、３０００を超えると相対的にＰＣ部濃度が下がってフォトクロミック性能が得られなくなる。すなわち、フォトクロミック化合物（Ｄ）として、「Ｃｈａｉｎ」の分子量が上記範囲内である一般式（１）または一般式（２）で表される化合物を用いることにより、フォトクロミック応答性能に優れた眼鏡レンズ等の光学材料を得ることができる。
【０１７２】
本実施形態のフォトクロミック化合物は、ＷＯ２００９／１４６５０９公報、ＷＯ２０１０／２０７７０公報、ＷＯ２０１２／１４９５９９公報、ＷＯ２０１２／１６２７２５公報に記載の方法により得られる。
【０１７３】
本実施形態のフォトクロミック化合物としては、Ｒｅｖｅｒｓａｃｏｌ Ｈｅａｔｈ Ｇｒｅｅｎ(ポリオキシアルキレン鎖、ナフトピラン系発色団（一般式３）)、Ｒｅｖｅｒｓａｃｏｌ Ｗｅｍｂｌｅｙ Ｇｒｅｙ(ポリオキシアルキレン鎖、ナフトピラン系発色団（一般式３）)、Ｒｅｖｅｒｓａｃｏｌ Ｃａｙｅｎｎｅ Ｒｅｄ(ポリオキシアルキレン鎖、ナフトピラン系発色団（一般式３）)等が挙げられる。
【０１７４】
本実施形態において、フォトクロミック化合物（Ｄ）は、本発明の効果の観点から、化合物（Ａ）および（Ｂ）に対して、１００〜３０００ｐｐｍ、好ましくは１００〜２０００ｐｐｍ含むことができる。
【０１７５】
［その他の成分］
本実施形態においては、上記（Ａ）〜（Ｄ）成分に加えて、重合触媒、内部離型剤、樹脂改質剤、紫外線吸収剤等をさらに含んでいてもよい。
【０１７６】
重合触媒としては、ラジカル重合開始剤としてペルオキシエステル系ラジカル重合開始剤、ペルオキシケタール系ラジカル重合開始剤又はアゾ系ラジカル重合開始剤を挙げることができる。
【０１７７】
本実施形態の製造法において光学材料を製造するために単量体組成物を硬化するためには、単量体組成物にラジカル重合開始剤を添加し、次に加熱硬化法又は活性エネルギー線硬化法により硬化させて得ることができる。
【０１７８】
これらのラジカル重合開始剤を用いて単量体組成物を硬化すると、硬化時のフォトクロミック化合物の分解を防止し、さらに、ポリオール、ポリチオール、ポリイソシアネート等を含む場合には、硬化時の着色を抑制することができる。
【０１７９】
ペルオキシエステル系ラジカル重合開始剤としては、例えば、ｔ−へキシルペルオキシネオデカノエート、１，１，３，３−テトラメチルブチルぺルオキシネオデカノエート、ｔ−へキシルペルオキシ−２−エチルヘキサノエート、１−シクロヘキシル−１−メチルエチルペルオキシネオデカノエート、クミルペルオキシネオデカノエート、ｔ−ブチルペルオキシ−２−エチルヘキサノエート、ｔ−ブチルペルオキシピバレート、ｔ−ヘキシルペルオキシピバレート、ｔ−ブチルペルオキシネオデカノエート、ｔ−ブチルペルオキシイソブチレート、ｔ−ブチルペルオキシラウレート、ｔ−ブチルペルオキシノナノエート等が挙げられる。
【０１８０】
パーオキシケタール系ラジカル重合開始剤としては、１，１−ビス（ｔ−ヘキシルペルオキシ）シクロヘキサン、１，１−ビス（ｔ−ブチルペルオキシ）シクロヘキサン、ジ−ｔ−ブチルペルオキシ−２−メチルシクロヘキサン、１，１−ビス（ｔ−ブチルペルオキシ）３，３，５−トリメチルシクロヘキサンが好ましい。さらに好ましくは、１，１−ビス（ｔ−ヘキシルペルオキシ）シクロヘキサン、１，１−ビス（ｔ−ブチルペルオキシ）シクロヘキサン、ジ−ｔ−ブチルペルオキシ−２−メチルシクロヘキサンの少なくとも１種を選択することである。
アゾ系ラジカル重合開始剤としては、例えば、アゾビスイソブチロニトリル、アゾビスジメチルバレロニトリル等が挙げられる。
これらは１種又は２種以上を混合して用いることができる。また、さらに必要に応じて他のラジカル重合開始剤を併用しても良い。
【０１８１】
本実施形態において、ラジカル重合開始剤の添加量は、単量体組成物に対して、通常０．０１〜１０重量％、好ましくは０．１〜５重量％の範囲である。０．０１重量％未満では硬化が不十分となり、１０重量％を超えると硬化物に歪みが入る傾向にある。
【０１８２】
内部離型剤としては、酸性リン酸エステルを用いることができる。酸性リン酸エステルとしては、リン酸モノエステル、リン酸ジエステルを挙げることができ、それぞれ単独または２種類以上混合して使用することできる。
【０１８３】
樹脂改質剤としては、例えば、エピスルフィド化合物、アルコール化合物、アミン化合物、エポキシ化合物、有機酸及びその無水物、（メタ）アクリレート化合物等を含むオレフィン化合物等が挙げられる。
【０１８４】
紫外線吸収剤として、例えば、ベンゾトリアゾール系紫外線吸収剤、トリアジン系紫外線吸収剤、ベンゾフェノン系紫外線吸収剤、ベンゾエート系紫外線吸収剤、プロパンジオック酸エステル系紫外線吸収剤、オキサニリド系紫外線吸収剤等が挙げられる。
【０１８５】
＜光学材料用重合性組成物の製造方法＞
本実施形態の光学材料用重合性組成物は、（Ａ）成分〜（Ｄ）成分、必要に応じてさらにその他添加剤を一括混合して、調製することができる。
混合する際の温度は通常２５℃以下で行われる。重合性組成物のポットライフの観点から、さらに低温にすると好ましい場合がある。ただし、触媒、内部離型剤、添加剤のモノマーへの溶解性が良好でない場合は、あらかじめ加温して、モノマー、樹脂改質剤に溶解させることも可能である。
【０１８６】
本実施形態において、樹脂成形体の製造方法は、特に限定されないが、好ましい製造方法として注型重合が挙げられる。はじめに、ガスケットまたはテープ等で保持された成型モールド間に重合性組成物を注入する。この時、得られるプラスチックレンズに要求される物性によっては、必要に応じて、減圧下での脱泡処理や加圧、減圧等の濾過処理等を行うことが好ましい場合が多い。
【０１８７】
重合条件については、重合性組成物の組成、触媒の種類と使用量、モールドの形状等によって大きく条件が異なるため限定されるものではないが、およそ、−５０〜１５０℃の温度で１〜５０時間かけて行われる。場合によっては、１０〜１５０℃の温度範囲で保持または徐々に昇温して、１〜４８時間で硬化させることが好ましい。
【０１８８】
樹脂成形体は、必要に応じて、アニール等の処理を行ってもよい。処理温度は通常５０〜１５０℃の間で行われるが、９０〜１４０℃で行うことが好ましく、１００〜１３０℃で行うことがより好ましい。
【０１８９】
本実施形態において、樹脂を成形する際には、上記「その他の成分」に加えて、目的に応じて公知の成形法と同様に、鎖延長剤、架橋剤、光安定剤、酸化防止剤、ブルーイング剤、油溶染料、充填剤、密着性向上剤などの種々の添加剤を加えてもよい。
【０１９０】
＜用途＞
本実施形態の樹脂は、注型重合時のモールドの種類を変えることにより種々の形状の成形体として得ることができる。
【０１９１】
本実施形態の光学材料用重合性組成物を硬化させた成形体は、発色後の380nmにおける光線透過率を通常８％以下、好ましくは５％以下、より好ましくは２％以下まで抑制することができる。本実施形態の樹脂成形体は、このような優れた紫外線カット機能とともに光応答性の速いフォトクロミック性能を備え、さらに高い屈折率及び高い透明性を備えており、プラスチックレンズ等の各種光学材料に使用することが可能である。特に、プラスチック眼鏡レンズやプラスチック偏光レンズとして好適に用いることができる。
本実施形態のプラスチックレンズの製造方法は、光学材料用重合性組成物を注型重合することによりレンズ基材を形成する工程を含む。
【０１９２】
［プラスチック眼鏡レンズ］
本実施形態の成形体からなるレンズ基材を用いたプラスチック眼鏡レンズは必要に応じて、片面又は両面にコーティング層を施して用いてもよい。
本実施形態のプラスチック眼鏡レンズは、上述の重合性組成物からなるレンズ基材とコーティング層とからなる。
【０１９３】
コーティング層として、具体的には、プライマー層、ハードコート層、反射防止層、防曇コート層、防汚染層、撥水層等が挙げられる。これらのコーティング層はそれぞれ単独で用いることも複数のコーティング層を多層化して使用することもできる。両面にコーティング層を施す場合、それぞれの面に同様なコーティング層を施しても、異なるコーティング層を施してもよい。
【０１９４】
これらのコーティング層はそれぞれ、赤外線から目を守る目的で赤外線吸収剤、レンズの耐候性を向上する目的で光安定剤や酸化防止剤、フォトクロ化合物、レンズのファッション性を高める目的で染料や顔料、帯電防止剤、その他、レンズの性能を高めるための公知の添加剤を併用してもよい。
塗布によるコーティングを行う層に関しては塗布性の改善を目的とした各種レベリング剤を使用してもよい。
【０１９５】
プライマー層は通常、後述するハードコート層とレンズとの間に形成される。プライマー層は、その上に形成するハードコート層とレンズとの密着性を向上させることを目的とするコーティング層であり、場合により耐衝撃性を向上させることも可能である。プライマー層には得られたレンズに対する密着性の高いものであればいかなる素材でも使用できるが、通常、ウレタン系樹脂、エポキシ系樹脂、ポリエステル系樹脂、メラニン系樹脂、ポリビニルアセタールを主成分とするプライマー組成物などが使用される。プライマー組成物は組成物の粘度を調整する目的でレンズに影響を及ぼさない適当な溶剤を用いてもよい。無論、無溶剤で使用してもよい。
【０１９６】
プライマー層は塗布法、乾式法のいずれの方法によっても形成することができる。塗布法を用いる場合、プライマー組成物を、スピンコート、ディップコートなど公知の塗布方法でレンズに塗布した後、固化することによりプライマー層が形成される。乾式法で行う場合は、ＣＶＤ法や真空蒸着法などの公知の乾式法で形成される。プライマー層を形成するに際し、密着性の向上を目的として、必要に応じてレンズの表面は、アルカリ処理、プラズマ処理、紫外線処理などの前処理を行っておいてもよい。
ハードコート層は、レンズ表面に耐擦傷性、耐摩耗性、耐湿性、耐温水性、耐熱性、耐候性等機能を与えることを目的としたコーティング層である。
【０１９７】
ハードコート層は、一般的には硬化性を有する有機ケイ素化合物とＳｉ，Ａｌ，Ｓｎ，Ｓｂ，Ｔａ，Ｃｅ，Ｌａ，Ｆｅ，Ｚｎ，Ｗ，Ｚｒ，Ｉｎ及びＴｉの元素群から選ばれる元素の酸化物微粒子の１種以上および／またはこれら元素群から選ばれる２種以上の元素の複合酸化物から構成される微粒子の１種以上を含むハードコート組成物が使用される。
【０１９８】
ハードコート組成物には上記成分以外にアミン類、アミノ酸類、金属アセチルアセトネート錯体、有機酸金属塩、過塩素酸類、過塩素酸類の塩、酸類、金属塩化物および多官能性エポキシ化合物の少なくともいずれかを含むことが好ましい。ハードコート組成物にはレンズに影響を及ぼさない適当な溶剤を用いてもよいし、無溶剤で用いてもよい。
【０１９９】
ハードコート層は、通常、ハードコート組成物をスピンコート、ディップコートなど公知の塗布方法で塗布した後、硬化して形成される。硬化方法としては、熱硬化、紫外線や可視光線などのエネルギー線照射による硬化方法等が挙げられる。干渉縞の発生を抑制するため、ハードコート層の屈折率は、レンズとの屈折率の差が±０．１の範囲にあるのが好ましい。
【０２００】
反射防止層は、通常、必要に応じて前記ハードコート層の上に形成される。反射防止層には無機系および有機系があり、無機系の場合、ＳｉＯ２、ＴｉＯ２等の無機酸化物を用い、真空蒸着法、スパッタリング法、イオンプレーティング法、イオンビ−ムアシスト法、ＣＶＤ法などの乾式法により形成される。有機系の場合、有機ケイ素化合物と、内部空洞を有するシリカ系微粒子とを含む組成物を用い、湿式により形成される。
【０２０１】
反射防止層は単層および多層があり、単層で用いる場合はハードコート層の屈折率よりも屈折率が少なくとも０．１以上低くなることが好ましい。効果的に反射防止機能を発現するには多層膜反射防止膜とすることが好ましく、その場合、低屈折率膜と高屈折率膜とを交互に積層する。この場合も低屈折率膜と高屈折率膜との屈折率差は０．１以上であることが好ましい。高屈折率膜としては、ＺｎＯ、ＴｉＯ２、ＣｅＯ２、Ｓｂ２Ｏ５、ＳｎＯ２、ＺｒＯ２、Ｔａ２Ｏ５等の膜があり、低屈折率膜としては、ＳｉＯ２膜等が挙げられる。
【０２０２】
反射防止層の上には、必要に応じて防曇層、防汚染層、撥水層を形成させてもよい。防曇層、防汚染層、撥水層を形成する方法としては、反射防止機能に悪影響をもたらすものでなければ、その処理方法、処理材料等については特に限定されずに、公知の防曇処理方法、防汚染処理方法、撥水処理方法、材料を使用することができる。例えば、防曇処理方法、防汚染処理方法では、表面を界面活性剤で覆う方法、表面に親水性の膜を付加して吸水性にする方法、表面を微細な凹凸で覆い吸水性を高める方法、光触媒活性を利用して吸水性にする方法、超撥水性処理を施して水滴の付着を防ぐ方法などが挙げられる。また、撥水処理方法では、フッ素含有シラン化合物等を蒸着やスパッタによって撥水処理層を形成する方法や、フッ素含有シラン化合物を溶媒に溶解したあと、コーティングして撥水処理層を形成する方法等が挙げられる。
【０２０３】
［プラスチック偏光レンズ］
本実施形態のプラスチック偏光レンズは、偏光フィルムと、前記偏光フィルムの少なくとも一方の面に形成された、本実施形態の光学材料用重合性組成物を硬化させた成形体からなる基材層と、を備える。
【０２０４】
本実施形態における偏光フィルムは、熱可塑性樹脂から構成することができる。熱可塑性樹脂としては、熱可塑性ポリエステル、熱可塑性ポリカーボネート、熱可塑性ポリオレフィン、熱可塑性ポリイミド等を挙げることができる。耐水性、耐熱性および成形加工性の観点から、熱可塑性ポリエステル、熱可塑性ポリカーボネートが好ましく、熱可塑性ポリエステルがより好ましい。
【０２０５】
熱可塑性ポリエステルとしては、ポリエチレンテレフタレート、ポリエチレンナフタレート、及びポリブチレンテレフタレート等を挙げることができ、耐水性、耐熱性および成形加工性の観点からポリエチレンテレフタレートが好ましい。
【０２０６】
偏光フィルムとして、具体的には、二色性染料含有熱可塑性ポリエステル偏光フィルム、ヨウ素含有ポリビニルアルコール偏光フィルム、二色性染料含有ポリビニルアルコール偏光フィルム等が挙げられる。
偏光フィルムは乾燥、安定化のため加熱処理を施したうえで使用してもよい。
【０２０７】
さらに、偏光フィルムは、アクリル系樹脂との密着性を向上させるために、プライマーコーティング処理、薬品処理（ガス又はアルカリ等の薬液処理）、コロナ放電処理、プラズマ処理、紫外線照射処理、電子線照射処理、粗面化処理、火炎処理などから選ばれる１種又は２種以上の前処理を行った上で使用してもよい。このような前処理のなかでも、プライマーコーティング処理、薬品処理、コロナ放電処理、プラズマ処理から選ばれる１種又は２種以上が特に好ましい。
【０２０８】
本実施形態のプラスチック偏光レンズは、このような偏光フィルムの少なくとも一方の面上に、本実施形態の光学材料用重合性組成物を硬化させて得られる基材層を設けることにより得ることができる。
プラスチック偏光レンズの製造方法は、特に限定されないが、好ましくは注型重合法を挙げることできる。
本実施形態のプラスチック偏光レンズの製造方法は、例えば、
偏光フィルムを、モールドから離隔した状態でレンズ注型用鋳型内に固定する工程と、
前記偏光フィルムと、前記モールドとの間に形成される空隙の少なくとも一方に前記光学材料用重合性組成物を注入する工程と、
前記光学材料用重合性組成物を重合硬化して、前記偏光フィルムの少なくとも一方の面に基材層を積層する工程と、を含むことができる。
【０２０９】
レンズ注型用鋳型は、ガスケットで保持された２個の略円盤状のガラス製のモールドから構成されるものが一般的である。このレンズ注型用鋳型の空間内に、偏光フィルムを、フィルム面が対向するフロント側のモールド内面と平行となるように設置する。偏光フィルムとモールドとの間には、空隙部が形成される。なお、偏光フィルムは予め附形されていてもよい。
【０２１０】
光学材料用重合性組成物の重合条件は、重合性組成物の組成、触媒の種類と使用量、モールドの形状等によって条件が異なるが、５〜１４０℃の温度で１〜５０時間かけて行われる。場合によっては、５〜１３０℃の温度範囲で保持または徐々に昇温して、１〜２５時間で硬化させることが好ましい。
重合により硬化した積層体を鋳型より離型して、本実施形態のプラスチック偏光レンズを得ることができる。
【０２１１】
本実施形態において、重合・離型後の積層体は、必要に応じて、アニール等の加熱処理を行ってもよい。処理温度は、本発明の効果の観点から、９０〜１５０℃の間で行われるが、１１０〜１３０℃で行うことが好ましく、１１５〜１２５℃で行うことがより好ましい。処理時間は、本発明の効果の観点から、１〜１０時間、好ましくは２〜５時間の範囲である。
なお、得られた基材層の表面には、プラスチック眼鏡レンズと同様な前記コーティング層を形成してもよい。
【０２１２】
本実施形態においては、光学材料用重合性組成物からなる基材を含むプラスチック眼鏡レンズ等により説明したが、フォトクロミック化合物および紫外線吸収剤を含まない基材上に、本実施形態の光学材料用重合性組成物からなる層を設けることもできる。
以上、本発明の実施形態について述べたが、これらは本発明の例示であり、本発明の効果を損なわない範囲で、上記以外の様々な構成を採用することができる。
【実施例】
【０２１３】
以下に、実施例により本発明を更に詳細に説明するが、本発明はこれらに限定されるものではない。なお、硬化樹脂からなる成形体およびプラスチックレンズの評価は以下の方法により実施した。
【０２１４】
・発色時透過率：２ｍｍ厚に加工した成形体にウシオ電機ＭＳ−３５ＡＡＦ／ＦＢキセノンランプ光源装置を用いて温度２３℃、照度５００００ルクスで１５分間照射した後の極大吸収波長λｍａｘにおける透過率Ｔ％を測定した。この透過率が小さいほど発色時の遮光性が高いことを示す。
・消色半減速度τ：発色時透過率測定と同様に成形体に１５分間光線照射した後、光線照射を止めてから成形体サンプルの極大吸収波長における吸光度が発色前後の吸光度の中間値まで回復するのに要する時間（秒）を測定した。この時間を消色半減速度として退色速度の指標とした。
発色時透過率が低く、退色速度が速い成形体を調光性能が良好と判断する。
・透明性：２ｍｍ厚に加工した成形体を暗所にてプロジェクターに照射して曇りの有無を目視にて判断した。曇りが確認されないものを「〇」、わずかに確認されるものを「△」、明所で見ても明らかに曇りが確認されるものを「×」とした。
【０２１５】
［実施例１］
２，５（２，６）−ビス（イソシアナトメチル）ビシクロ［２，２，１］ヘプタン３９．８重量部にフォトクロミック化合物として、表−１に記載された化合物０．０５重量部、紫外線吸収剤としてＨｏｓｔａｖｉｎ  ＰＲ−２５を０．３重量部加え、混合撹拌して溶解し、さらにジオール化合物としてアデカ社製プルロニックＬ−６４（数平均分子量２９００のポリエチレングリコールとポリプロピレングリコールのブロックコポリマー）５．８重量部を加え、２０℃で３０分間、激しく撹拌した。ここに内部離型剤としてブトキシエチルアシッドホスフェートを０．３重量部、４-メルカプトメチル-１，８-ジメルカプト-３，６-ジチアオクタン２４．９重量部、ペンタエリスリトールテトラキス（３−メルカプトプロピオネート）２３．０重量部、さらに、２，５（２，６）−ビス（イソシアナトメチル）ビシクロ［２，２，１］ヘプタン１０重量部にジメチルチンジクロリド０．０４重量部を溶解した溶液を加えて混合、撹拌を続け、均一な溶液とした。
その後この溶液を真空ポンプに接続し、撹拌しながら発泡が落ち着くまで４０分間脱気した。
さらにこの溶液をガラスモールドとテープからなる型へ注型し、これをオーブンに投入して３０℃から１２０℃まで徐々に昇温する温度プログラムで１４時間かけて重合させた。その後オーブンから型を取り出し、テープとガラスモールドをはずして、直径８０ｍｍ、厚さ２ｍｍの円盤状成型体を得た。
【０２１６】
成形体は無色透明であり、太陽光線下に置くと直ちに紫色に着色し、光線を遮断すると消色するという良好な調光性能を有するものであった。この成形体の調光性能を評価した結果は表−１の通りであり、基材、及び、フォトクロミック化合物の分子構造が本発明の要件を満たしているため、極大吸収波長（λｍａｘ：５６５ｎｍ）での発色時の光線透過率が１８．７％、消色半減速度が３６秒という良好な結果を示した。
【０２１７】
［実施例２］
フォトクロミック化合物の種類を表−１に記載の化合物に変更した以外は、実施例１と同様にモノマー溶液を調製し、この溶液から円盤状成型体を製造した。
成形体は無色透明であり、太陽光線下に置くと直ちに着色し、光線を遮断すると消色するという良好な調光性能を有するものであった。この成形体の調光性能を評価した結果は表−１の通りであり、基材、及び、フォトクロミック化合物の分子構造が本発明の要件を満たしているため、極大吸収波長（λｍａｘ：４５５ｎｍ）での発色時の光線透過率が１８．９％、消色半減速度が５０秒という良好な結果を示した。
【０２１８】
［比較例１］
フォトクロミック化合物の種類を表−１に記載の化合物に変更した以外は、実施例１と同様にモノマー溶液を調製し、この溶液から円盤状成型体を製造した。
【０２１９】
成形体は太陽光線下に置くと直ちに着色し、光線を遮断すると消色するという調光性能を有するものであったが、フォトクロミック化合物の分子構造が本発明の要件であるＣｈａｉｎの構造を有していないため、極大吸収波長（λｍａｘ：４５５ｎｍ）での発色時の光線透過率が１７．５％、消色半減速度が５１秒となり、同じＰＣ構造の実施例２と比較して大きく性能が劣る結果となった。また、フォトクロミック化合物の分子構造が本発明の要件であるＣｈａｉｎ構造とは異なるため白濁を生じており、光学材料としては使用できないものであった。
【０２２０】
【表１】
2019215450.tif 000051
【０２２１】
表−１に記載のフォトクロミック化合物は以下のとおりである。
・化学式
Ｔｙｐｅ（２）：ＰＣ−Ｌ−Ｃｈａｉｎ−Ｌ−ＰＣ
・上記化学式におけるＬ
一般式（９）で表される基
【０２２２】
・上記化学式におけるＰＣ
（ａ）Ｒｅｖｅｒｓａｃｏｌ Ｗｅｍｂｌｅｙ Ｇｒｅｙと同一構造
（ｂ）Ｒｅｖｅｒｓａｃｏｌ Ｈｅａｔｈ Ｇｒｅｅｎと同一構造
【０２２３】
・上記化学式におけるＣｈａｉｎ
ＰＰＧ：ポリプロピレングリコール
ＰＳｉＯ：ポリジメチルシロキサン
表−１中、これらの略称の後に記載された数字は分子量を示す。